(57)【要約】【課題】優れたアルカリ現像性を有し、現像時に未露光部の基板上および遮光層上に残渣や地汚れを生じることがなく、かつタクトタイムを著しく短縮できるカラーフィルタ用感放射線性組成物を提供する。【解決手段】カラーフィルタ用感放射線性組成物は、（Ａ）着色剤、（Ｂ）アルカリ可溶性樹脂、（Ｃ）多官能性モノマー並びに（Ｄ）光重合開始剤を含有し、該（Ｂ）成分は、（１）Ｎ−（３，５−ジメチル−４−ヒドロキシフェニル）マレイミド、Ｎ−ｐ−カルボキシフェニルマレイミド、Ｎ−ｐ−ヒドロキシフェニル（メタ）アクリルアミド、ｐ−ヒドロキシフェニル（メタ）アクリレート等と他の不飽和モノマーとの共重合体からなるか、（２）Ｎ−ｏ−ヒドロキシフェニルマレイミド、Ｎ−ｍ−ヒドロキシフェニルマレイミドあるいはＮ−ｐ−ヒドロキシフェニルマレイミドと他の特定の不飽和モノマーとの共重合体からなる。【選択図】なし【特許請求の範囲】
【請求項１】
（Ａ）着色剤、（Ｂ）アルカリ可溶性樹脂、（Ｃ）多官能性モノマー並びに（Ｄ）光重合開始剤を含有するカラーフィルタ用感放射線性組成物において、
（Ｂ）アルカリ可溶性樹脂は、Ｎ位−置換マレイミド、Ｎ位−置換（メタ）アクリルアミドおよび（メタ）アクリル酸エステルの群から選ばれる少なくとも１種と他の共重合可能なエチレン性不飽和モノマーとの共重合体からなり、
前記Ｎ位−置換マレイミドは、マレイミドのイミド基中の水素原子が（ａ１）ヒドロキシル基および／またはカルボキシル基を有するフェニル基もしくはその環置換誘導体あるいは（ａ２）ヒドロキシル基および／またはカルボキシル基を有するシクロヘキシル基もしくはその環置換誘導体で置換された化合物であり、
前記Ｎ位−置換（メタ）アクリルアミドは、（メタ）アクリルアミドのアミド基中の１個の水素原子が（ｂ１）ヒドロキシル基および／またはカルボキシル基を有するフェニル基もしくはその環置換誘導体あるいは（ｂ２）ヒドロキシル基および／またはカルボキシル基を有するシクロヘキシル基もしくはその環置換誘導体で置換された化合物であり、
前記（メタ）アクリル酸エステルは、（メタ）アクリル酸のカルボキシル基中の水素原子が（ｃ１）ヒドロキシル基および／またはカルボキシル基を有するフェニル基もしくはその環置換誘導体あるいは（ｃ２）ヒドロキシル基および／またはカルボキシル基を有するシクロヘキシル基もしくはその環置換誘導体で置換された化合物であり、
かつ（Ｂ）アルカリ可溶性樹脂は、
（Ｂ１）（イ）Ｎ−ｏ−ヒドロキシフェニルマレイミド、Ｎ−ｍ−ヒドロキシフェニルマレイミドおよびＮ−ｐ−ヒドロキシフェニルマレイミドの群から選ばれる少なくとも１種からなるＮ−（モノヒドロキシフェニル）マレイミドと、（ロ）アクリル酸および／またはメタクリル酸を必須成分とし、場合によりω−カルボキシポリカプロラクトンモノ（メタ）アクリレートおよび／または２−（メタ）アクリロイロキシエチルこはく酸を含むカルボキシル基含有エチレン性不飽和モノマーと、（ハ）スチレンと、（ニ）メチル（メタ）アクリレート、２−ヒドロキシエチル（メタ）アクリレート、ベンジル（メタ）アクリレート、フェニル（メタ）アクリレート、グリセロールモノ（メタ）アクリレート、ポリスチレンの重合体分子鎖の末端にモノ（メタ）アクリロイル基を有するマクロモノマーおよびポリメチル（メタ）アクリレートの重合体分子鎖の末端にモノ（メタ）アクリロイル基を有するマクロモノマーの群から選ばれる少なくとも１種との共重合体、
（Ｂ２）（イ）Ｎ−（モノヒドロキシフェニル）マレイミドと、（ロ）Ｎ−（モノヒドロキシフェニル）マレイミド以外のＮ位−置換マレイミド、Ｎ位−置換（メタ）アクリルアミドおよび（メタ）アクリル酸エステルの群から選ばれる少なくとも１種と、（ハ）前記他の共重合可能なエチレン性不飽和モノマーとの共重合体、並びに
（Ｂ３）（イ）Ｎ−（モノヒドロキシフェニル）マレイミド以外のＮ位−置換マレイミド、Ｎ位−置換（メタ）アクリルアミドおよび（メタ）アクリル酸エステルの群から選ばれる少なくとも１種と、（ロ）前記他の共重合可能なエチレン性不飽和モノマーとの共重合体
の群から選ばれることを特徴とするカラーフィルタ用感放射線性組成物。
【発明の詳細な説明】
【技術分野】
【０００１】
本発明は、カラー液晶表示装置や撮像管素子等に用いられるカラーフィルタの形成に使用されるカラーフィルタ用感放射線性組成物に関する。
【背景技術】
【０００２】
従来、感放射線性組成物を用いてカラーフィルタを製造するに当たっては、基板上あるいは予め所望パターンの遮光層を形成した基板上に、感放射線性組成物を塗布して、乾燥したのち、得られた乾燥塗膜を所望のパターン形状に露光して、現像することにより、各色の画素を得ている。このようにして形成されたカラーフィルタは、現像時に、未露光部の基板上あるいは遮光層上に残渣や地汚れを生じやすく、また露光部に形成された画素の基板あるいは遮光層への密着性が十分ではなく、さらには現像後にベークされた画素は、塗膜物性に劣るという問題があった。
また近年、（１）光重合開始剤、（２）エチレン性不飽和二重結合を有する付加重合性モノマーおよび（３）Ｎ位−置換マレイミドモノマーと他の共重合可能なモノマーとの共重合体からなるアルカリ可溶性樹脂を含有する光重合性組成物が耐熱性、耐現像液性、耐アルカリ性、基板密着性等に優れたカラーフィルタを形成しうることが開示されている（例えば、特許文献１参照。）。
しかしその後、生産コストダウンの観点からタクトタイム（現像時間）の短縮が望まれるようになっており、特許文献１の組成物よりもさらに現像特性が改善され、またカラーフィルタとしての他の諸性能にも優れたカラーフィルタ用感放射線性組成物が強く求められてきている。
【０００３】
【特許文献１】特開平１０−３００９２２号公報
【発明の開示】
【発明が解決しようとする課題】
【０００４】
本発明の課題は、優れたアルカリ現像性を有する新規なカラーフィルタ用感放射線性組成物、さらに詳しくは、アルカリ現像時に未露光部の基板上および遮光層上に残渣や地汚れを生じることがなく、かつタクトタイムを著しく短縮でき、高精細で高品質の画素を高効率に形成することができる新規なカラーフィルタ用感放射線性組成物を提供することにある。
【課題を解決するための手段】
【０００５】
本発明は、
（Ａ）着色剤、（Ｂ）アルカリ可溶性樹脂、（Ｃ）多官能性モノマー並びに（Ｄ）光重合開始剤を含有するカラーフィルタ用感放射線性組成物において、
（Ｂ）アルカリ可溶性樹脂は、Ｎ位−置換マレイミド、Ｎ位−置換（メタ）アクリルアミドおよび（メタ）アクリル酸エステルの群から選ばれる少なくとも１種と他の共重合可能なエチレン性不飽和モノマーとの共重合体からなり、
【０００６】
前記Ｎ位−置換マレイミドは、マレイミドのイミド基中の水素原子が（ａ１）ヒドロキシル基および／またはカルボキシル基を有するフェニル基もしくはその環置換誘導体あるいは（ａ２）ヒドロキシル基および／またはカルボキシル基を有するシクロヘキシル基もしくはその環置換誘導体で置換された化合物であり、
【０００７】
前記Ｎ位−置換（メタ）アクリルアミドは、（メタ）アクリルアミドのアミド基中の１個の水素原子が（ｂ１）ヒドロキシル基および／またはカルボキシル基を有するフェニル基もしくはその環置換誘導体あるいは（ｂ２）ヒドロキシル基および／またはカルボキシル基を有するシクロヘキシル基もしくはその環置換誘導体で置換された化合物であり、
【０００８】
前記（メタ）アクリル酸エステルは、（メタ）アクリル酸のカルボキシル基中の水素原子が（ｃ１）ヒドロキシル基および／またはカルボキシル基を有するフェニル基もしくはその環置換誘導体あるいは（ｃ２）ヒドロキシル基および／またはカルボキシル基を有するシクロヘキシル基もしくはその環置換誘導体で置換された化合物であり、
【０００９】
かつ（Ｂ）アルカリ可溶性樹脂は、
（Ｂ１）（イ）Ｎ−ｏ−ヒドロキシフェニルマレイミド、Ｎ−ｍ−ヒドロキシフェニルマレイミドおよびＮ−ｐ−ヒドロキシフェニルマレイミドの群から選ばれる少なくとも１種からなるＮ−（モノヒドロキシフェニル）マレイミドと、（ロ）アクリル酸および／またはメタクリル酸を必須成分とし、場合によりω−カルボキシポリカプロラクトンモノ（メタ）アクリレートおよび／または２−（メタ）アクリロイロキシエチルこはく酸を含むカルボキシル基含有エチレン性不飽和モノマーと、（ハ）スチレンと、（ニ）メチル（メタ）アクリレート、２−ヒドロキシエチル（メタ）アクリレート、ベンジル（メタ）アクリレート、フェニル（メタ）アクリレート、グリセロールモノ（メタ）アクリレート、ポリスチレンの重合体分子鎖の末端にモノ（メタ）アクリロイル基を有するマクロモノマーおよびポリメチル（メタ）アクリレートの重合体分子鎖の末端にモノ（メタ）アクリロイル基を有するマクロモノマーの群から選ばれる少なくとも１種との共重合体、
【００１０】
（Ｂ２）（イ）Ｎ−（モノヒドロキシフェニル）マレイミドと、（ロ）Ｎ−（モノヒドロキシフェニル）マレイミド以外のＮ位−置換マレイミド、Ｎ位−置換（メタ）アクリルアミドおよび（メタ）アクリル酸エステルの群から選ばれる少なくとも１種と、（ハ）前記他の共重合可能なエチレン性不飽和モノマーとの共重合体、並びに
【００１１】
（Ｂ３）（イ）Ｎ−（モノヒドロキシフェニル）マレイミド以外のＮ位−置換マレイミド、Ｎ位−置換（メタ）アクリルアミドおよび（メタ）アクリル酸エステルの群から選ばれる少なくとも１種と、（ロ）前記他の共重合可能なエチレン性不飽和モノマーとの共重合体
の群から選ばれる
ことを特徴とするカラーフィルタ用感放射線性組成物、からなる。
本発明でいう「放射線」とは、可視光線、紫外線、遠紫外線、電子線、Ｘ線等を含む概念である。
【００１２】
以下、本発明について詳細に説明する。
（Ａ）着色剤
本発明における着色剤は、色調が特に限定されるものではなく、得られるカラーフィルタの用途に応じて適宜選定され、また有機着色剤でも無機着色剤でもよい。
前記有機着色剤は、具体的には有機顔料、染料、天然色素等を意味し、また前記無機着色剤は、具体的には無機顔料のほか、体質顔料と呼ばれる無機塩等を意味するが、カラーフィルタには高精細な発色と耐熱性が求められることから、本発明における着色剤としては、発色性が高く、かつ耐熱性の高い着色剤、特に耐熱分解性の高い着色剤が好ましく、通常、有機着色剤、特に好ましくは有機顔料が用いられる。
【００１３】
前記有機顔料としては、例えば、カラーインデックス（C.I.；The Society of Dyers and Colourists 社発行) においてピグメント（Pigment)に分類されている化合物、具体的には、下記のようなカラーインデックス（C.I.）番号が付されているものを挙げることができる。
C.I.ピグメントイエロー１２、C.I.ピグメントイエロー１３、C.I.ピグメントイエロー１４、C.I.ピグメントイエロー１７、C.I.ピグメントイエロー２０、C.I.ピグメントイエロー２４、C.I.ピグメントイエロー３１、C.I.ピグメントイエロー５５、C.I.ピグメントイエロー８３、C.I.ピグメントイエロー９３、C.I.ピグメントイエロー１０９、C.I.ピグメントイエロー１１０、C.I.ピグメントイエロー１３８、C.I.ピグメントイエロー１３９、C.I.ピグメントイエロー１５０、C.I.ピグメントイエロー１５３、C.I.ピグメントイエロー１５４、C.I.ピグメントイエロー１６６、C.I.ピグメントイエロー１６８；
C.I.ピグメントオレンジ３６、C.I.ピグメントオレンジ４３、C.I.ピグメントオレンジ５１、C.I.ピグメントオレンジ７１；
C.I.ピグメントレッド９、C.I.ピグメントレッド９７、C.I.ピグメントレッド１２２、C.I.ピグメントレッド１２３、C.I.ピグメントレッド１４９、C.I.ピグメントレッド１７６、C.I.ピグメントレッド１７７、C.I.ピグメントレッド１８０、C.I.ピグメントレッド２１５、C.I.ピグメントレッド２２４、C.I.ピグメントレッド２４２、C.I.ピグメントレッド２５４；
C.I.ピグメントバイオレット１９、C.I.ピグメントバイオレット２３、C.I.ピグメントバイオレット２９；
C.I.ピグメントブルー１５、C.I.ピグメントブルー１５：３、C.I.ピグメントブルー１５：６；
C.I.ピグメントグリーン７、C.I.ピグメントグリーン３６；
C.I.ピグメントブラウン２３、C.I.ピグメントブラウン２５；
C.I.ピグメントブラック１、ピグメントブラック７。
【００１４】
また、前記無機着色剤の具体例としては、酸化チタン、硫酸バリウム、亜鉛華、硫酸鉛、黄色鉛、亜鉛黄、べんがら（赤色酸化鉄(III))、カドミウム赤、群青、紺青、酸化クロム緑、コバルト緑、アンバー、チタンブラック、合成鉄黒、カーボンブラック等を挙げることができる。
さらに、これらの着色剤は、所望により、その粒子表面をポリマーで改質して使用することができる。
本発明において、着色剤は、単独でまたは２種以上を混合して使用することができる。  
【００１５】
前記着色剤は、所望により、分散剤と共に使用することができる。
前記分散剤としては、例えば、カチオン系、アニオン系、ノニオン系、両性、シリコーン系、フッ素系等の界面活性剤を挙げることができる。
前記界面活性剤の具体例としては、ポリオキシエチレンラウリルエーテル、ポリオキシエチレンステアリルエーテル、ポリオキシエチレンオレイルエーテル等のポリオキシエチレンアルキルエーテル類；ポリオキシエチレンオクチルフェニルエーテル、ポリオキシエチレンノニルフェニルエーテル等のポリオキシエチレンアルキルフェニルエーテル類；ポリエチレングリコールジラウレート、ポリエチレングリコールジステアレート等のポリエチレングリコールジエステル類；
ソルビタン脂肪酸エステル類；脂肪酸変性ポリエステル類；３級アミン変性ポリウレタン類；ポリエチレンイミン類等のほか、以下商品名で、ＫＰ（信越化学工業（株）製）、ポリフロー（共栄社油脂化学工業（株）製）、エフトップ（トーケムプロダクツ社製）、メガファック（大日本インキ化学工業（株）製）、フロラード（住友スリーエム（株）製）、アサヒガード、サーフロン（以上、旭硝子（株）製）、ＥＦＫＡ（エフカーケミカルズビーフィ社製）、ディスパロン（楠本化成（株）製）、Disperbyk 、ＢＹＫ（以上、ビッグヘミー社製）、 Solsperse（ゼネカ社製）等を挙げることができる。
これらの界面活性剤は、単独でまたは２種以上を混合して使用することができる。
界面活性剤の使用量は、着色剤１００重量部に対して、通常、５０重量部以下、好ましくは０〜３０重量部である。
【００１６】
（Ｂ）アルカリ可溶性樹脂
本発明におけるアルカリ可溶性樹脂は、Ｎ位−置換マレイミド、Ｎ位−置換（メタ）アクリルアミドおよび（メタ）アクリル酸エステルの群から選ばれる少なくとも１種と他の共重合可能なエチレン性不飽和モノマーとの共重合体からなり、
【００１７】
前記Ｎ位−置換マレイミドは、マレイミドのイミド基中の水素原子が（ａ１）ヒドロキシル基および／またはカルボキシル基を有するフェニル基もしくはその環置換誘導体あるいは（ａ２）ヒドロキシル基および／またはカルボキシル基を有するシクロヘキシル基もしくはその環置換誘導体で置換された化合物（以下、「Ｎ位−置換マレイミド（β１）」という。）であり、
【００１８】
前記Ｎ位−置換（メタ）アクリルアミドは、（メタ）アクリルアミドのアミド基中の１個の水素原子が（ｂ１）ヒドロキシル基および／またはカルボキシル基を有するフェニル基もしくはその環置換誘導体あるいは（ｂ２）ヒドロキシル基および／またはカルボキシル基を有するシクロヘキシル基もしくはその環置換誘導体で置換された化合物（以下、「Ｎ位−置換（メタ）アクリルアミド（β２）」という。）であり、
【００１９】
前記（メタ）アクリル酸エステルは、（メタ）アクリル酸のカルボキシル基中の水素原子が（ｃ１）ヒドロキシル基および／またはカルボキシル基を有するフェニル基もしくはその環置換誘導体あるいは（ｃ２）ヒドロキシル基および／またはカルボキシル基を有するシクロヘキシル基もしくはその環置換誘導体で置換された化合物（以下、「（メタ）アクリル酸エステル（β３）」という。）であり、
【００２０】
かつ、（Ｂ１）（イ）Ｎ−ｏ−ヒドロキシフェニルマレイミド、Ｎ−ｍ−ヒドロキシフェニルマレイミドおよびＮ−ｐ−ヒドロキシフェニルマレイミドの群から選ばれる少なくとも１種からなるＮ−（モノヒドロキシフェニル）マレイミドと、（ロ）アクリル酸および／またはメタクリル酸を必須成分とし、場合によりω−カルボキシポリカプロラクトンモノ（メタ）アクリレートおよび／または２−（メタ）アクリロイロキシエチルこはく酸を含むカルボキシル基含有エチレン性不飽和モノマーと、（ハ）スチレンと、（ニ）メチル（メタ）アクリレート、２−ヒドロキシエチル（メタ）アクリレート、ベンジル（メタ）アクリレート、フェニル（メタ）アクリレート、グリセロールモノ（メタ）アクリレート、ポリスチレンの重合体分子鎖の末端にモノ（メタ）アクリロイル基を有するマクロモノマーおよびポリメチル（メタ）アクリレートの重合体分子鎖の末端にモノ（メタ）アクリロイル基を有するマクロモノマーの群から選ばれる少なくとも１種との共重合体（以下、「アルカリ可溶性樹脂（Ｂ１）」という。）、
【００２１】
（Ｂ２）（イ）Ｎ−（モノヒドロキシフェニル）マレイミドと、（ロ）Ｎ−（モノヒドロキシフェニル）マレイミド以外のＮ位−置換マレイミド、Ｎ位−置換（メタ）アクリルアミドおよび（メタ）アクリル酸エステルの群から選ばれる少なくとも１種と、（ハ）前記他の共重合可能なエチレン性不飽和モノマーとの共重合体（以下、「アルカリ可溶性樹脂（Ｂ２）」という。）、並びに
【００２２】
（Ｂ３）（イ）Ｎ−（モノヒドロキシフェニル）マレイミド以外のＮ位−置換マレイミド、Ｎ位−置換（メタ）アクリルアミドおよび（メタ）アクリル酸エステルの群から選ばれる少なくとも１種と、（ロ）前記他の共重合可能なエチレン性不飽和モノマーとの共重合体（以下、「アルカリ可溶性樹脂（Ｂ３）」という。）
の群から選ばれる樹脂からなる。
【００２３】
アルカリ可溶性樹脂において、Ｎ位−置換マレイミド（β１）中、Ｎ位−置換（メタ）アクリルアミド（β２）中および（メタ）アクリル酸エステル（β３）中のフェニル基の環置換誘導体およびシクロヘキシル基の環置換誘導体は、各化合物中のフェニル基あるいはシクロヘキシル基を構成する炭素原子に、ヒドロキシル基およびカルボキシル基以外の置換基（以下、「他の置換基」という。）がさらに結合した誘導体を意味する。
【００２４】
他の置換基としては、例えば、ハロゲン原子（例えば、フッ素原子、塩素原子、臭素原子等）、炭素数１〜１０の（シクロ）アルキル基（例えば、メチル基、エチル基、ｎ−プロピル基、ｉ−プロピル基、ｎ−ブチル基、ｔ−ブチル基等）、炭素数２〜１０の（シクロ）アルキルカルボニルオキシ基（例えば、メチルカルボニルオキシ基、エチルカルボニルオキシ基、ｎ−プロピルカルボニルオキシ基、ｉ−プロピルカルボニルオキシ基、ｎ−ブチルカルボニルオキシ基、ｔ−ブチルカルボニルオキシ基等）、炭素数２〜１０の（シクロ）アルコキシカルボニル基（例えば、メトキシカルボニル基、エトキシカルボニル基、ｎ−プロポキシカルボニル基、ｉ−プロポキシカルボニル基、ｎ−ブトキシカルボニル基、ｔ−ブトキシカルボニル基等）等を挙げることができる。
これらの他の置換基のうち、メチル基、エチル基、メチルカルボニルオキシ基、エチルカルボニルオキシ基、メトキシカルボニル基、エトキシカルボニル基等が好ましい。
【００２５】
アルカリ可溶性樹脂（Ｂ２）およびアルカリ可溶性樹脂（Ｂ３）において、Ｎ−（モノヒドロキシフェニル）マレイミド以外のＮ位−置換マレイミド（β１）（以下、「他のＮ位−置換マレイミド（β１）」という。）の具体例としては、
Ｎ−（２，６−ジメチル−４−ヒドロキシフェニル）マレイミド、Ｎ−（３，５−ジメチル−４−ヒドロキシフェニル）マレイミド、Ｎ−（２，４−ジヒドロキシフェニル）マレイミド、Ｎ−（３，５−ジヒドロキシフェニル）マレイミド、Ｎ−ｐ−カルボキシフェニルマレイミド、Ｎ−（２，４−ジカルボキシフェニル）マレイミド、Ｎ−（３，５−ジカルボキシフェニル）マレイミド、Ｎ−（２−ヒドロキシ−４−カルボキシフェニル）マレイミド、
【００２６】
Ｎ−ｏ−ヒドロキシシクロヘキシルマレイミド、Ｎ−ｍ−ヒドロキシシクロヘキシルマレイミド、Ｎ−ｐ−ヒドロキシシクロヘキシルマレイミド、Ｎ−（２，６−ジメチル−４−ヒドロキシシクロヘキシル）マレイミド、Ｎ−（３，５−ジメチル−４−ヒドロキシシクロヘキシル）マレイミド、Ｎ−（２，４−ジヒドロキシシクロヘキシル）マレイミド、Ｎ−（３，５−ジヒドロキシシクロヘキシル）マレイミド、Ｎ−ｐ−カルボキシシクロヘキシルマレイミド、Ｎ−（２，４−ジカルボキシシクロヘキシル）マレイミド、Ｎ−（３，５−ジカルボキシシクロヘキシル）マレイミド、Ｎ−（２−ヒドロキシ−４−カルボキシシクロヘキシル）マレイミド
等を挙げることができる。
【００２７】
これらの他のＮ位−置換マレイミド（β１）のうち、Ｎ−（２，６−ジメチル−４−ヒドロキシフェニル）マレイミド、Ｎ−（３，５−ジメチル−４−ヒドロキシフェニル）マレイミド、Ｎ−（３，５−ジヒドロキシフェニル）マレイミド、Ｎ−ｐ−カルボキシフェニルマレイミド、Ｎ−（３，５−ジカルボキシフェニル）マレイミド、Ｎ−ｐ−ヒドロキシシクロヘキシルマレイミド、Ｎ−（３，５−ジヒドロキシシクロヘキシル）マレイミド、Ｎ−ｐ−カルボキシシクロヘキシルマレイミド、Ｎ−（３，５−ジカルボキシシクロヘキシル）マレイミド等が好ましい。
前記他のＮ位−置換マレイミド（β１）は、単独でまたは２種以上を混合して使用することができる。
【００２８】
また、Ｎ位−置換（メタ）アクリルアミド（β２）の具体例としては、
Ｎ−ｏ−ヒドロキシフェニル（メタ）アクリルアミド、Ｎ−ｍ−ヒドロキシフェニル（メタ）アクリルアミド、Ｎ−ｐ−ヒドロキシフェニル（メタ）アクリルアミド、Ｎ−（２，６−ジメチル−４−ヒドロキシフェニル）（メタ）アクリルアミド、Ｎ−（３，５−ジメチル−４−ヒドロキシフェニル）（メタ）アクリルアミド、Ｎ−（２，４−ジヒドロキシフェニル）（メタ）アクリルアミド、Ｎ−（３，５−ジヒドロキシフェニル）（メタ）アクリルアミド、Ｎ−ｐ−カルボキシフェニル（メタ）アクリルアミド、Ｎ−（３，５−ジカルボキシフェニル）（メタ）アクリルアミド、Ｎ−（２−ヒドロキシ−４−カルボキシフェニル）（メタ）アクリルアミド、
【００２９】
Ｎ−ｏ−ヒドロキシシクロヘキシル（メタ）アクリルアミド、Ｎ−ｍ−ヒドロキシシクロヘキシル（メタ）アクリルアミド、Ｎ−ｐ−ヒドロキシシクロヘキシル（メタ）アクリルアミド、Ｎ−（２，６−ジメチル−４−ヒドロキシシクロヘキシル）（メタ）アクリルアミド、Ｎ−（３，５−ジメチル−４−ヒドロキシシクロヘキシル）（メタ）アクリルアミド、Ｎ−（２，４−ジヒドロキシシクロヘキシル）（メタ）アクリルアミド、Ｎ−（３，５−ジヒドロキシシクロヘキシル）（メタ）アクリルアミド、Ｎ−ｐ−カルボキシシクロヘキシル（メタ）アクリルアミド、Ｎ−（３，５−ジカルボキシシクロヘキシル）（メタ）アクリルアミド、Ｎ−（２−ヒドロキシ−４−カルボキシシクロヘキシル）（メタ）アクリルアミド
等を挙げることができる。
【００３０】
これらのＮ位−置換（メタ）アクリルアミド（β２）のうち、Ｎ−ｐ−ヒドロキシフェニル（メタ）アクリルアミド、Ｎ−（３，５−ジヒドロキシフェニル）（メタ）アクリルアミド、Ｎ−ｐ−カルボキシフェニル（メタ）アクリルアミド、Ｎ−（３，５−ジカルボキシフェニル）（メタ）アクリルアミド、Ｎ−ｐ−ヒドロキシシクロヘキシル（メタ）アクリルアミド、Ｎ−（３，５−ジヒドロキシシクロヘキシル）（メタ）アクリルアミド、Ｎ−ｐ−カルボキシシクロヘキシル（メタ）アクリルアミド、Ｎ−（３，５−ジカルボキシシクロヘキシル）（メタ）アクリルアミド等が好ましい。
前記Ｎ位−置換（メタ）アクリルアミド（β２）は、単独でまたは２種以上を混合して使用することができる。
【００３１】
また、（メタ）アクリル酸エステル（β３）の具体例としては、
ｏ−ヒドロキシフェニル（メタ）アクリレート、ｍ−ヒドロキシフェニル（メタ）アクリレート、ｐ−ヒドロキシフェニル（メタ）アクリレート、２，６−ジメチル−４−ヒドロキシフェニル（メタ）アクリレート、３，５−ジメチル−４−ヒドロキシフェニル（メタ）アクリレート、２，４−ジヒドロキシフェニル（メタ）アクリレート、３，５−ジヒドロキシフェニル（メタ）アクリレート、ｐ−カルボキシフェニル（メタ）アクリレート、３，５−ジカルボキシフェニル（メタ）アクリレート、２−ヒドロキシ−４−カルボキシフェニル（メタ）アクリレート、
【００３２】
ｏ−ヒドロキシシクロヘキシル（メタ）アクリレート、ｍ−ヒドロキシシクロヘキシル（メタ）アクリレート、ｐ−ヒドロキシシクロヘキシル（メタ）アクリレート、２，６−ジメチル−４−ヒドロキシシクロヘキシル（メタ）アクリレート、３，５−ジメチル−４−ヒドロキシシクロヘキシル（メタ）アクリレート、２，４−ジヒドロキシシクロヘキシル（メタ）アクリレート、３，５−ジヒドロキシシクロヘキシル（メタ）アクリレート、ｐ−カルボキシシクロヘキシル（メタ）アクリレート、３，５−ジカルボキシシクロヘキシル（メタ）アクリレート、２−ヒドロキシ−４−カルボキシシクロヘキシル（メタ）アクリレート
等を挙げることができる。
【００３３】
これらの（メタ）アクリル酸エステル（β３）のうち、ｐ−ヒドロキシフェニル（メタ）アクリレート、３，５−ジヒドロキシフェニル（メタ）アクリレート、ｐ−カルボキシフェニル（メタ）アクリレート、３，５−ジカルボキシフェニル（メタ）アクリレート、ｐ−ヒドロキシシクロヘキシル（メタ）アクリレート、３，５−ジヒドロキシシクロヘキシル（メタ）アクリレート、ｐ−カルボキシシクロヘキシル（メタ）アクリレート、３，５−ジカルボキシシクロヘキシル（メタ）アクリレート等が好ましい。
前記（メタ）アクリル酸エステル（β３）は、単独でまたは２種以上を混合して使用することができる。
【００３４】
アルカリ可溶性樹脂（Ｂ２）およびアルカリ可溶性樹脂（Ｂ３）における他の共重合可能なエチレン性不飽和モノマーとしては、Ｎ位−置換マレイミド（β１）、Ｎ位−置換（メタ）アクリルアミド（β２）および（メタ）アクリル酸エステル（β３）と共重合しうる限り特に限定されるものではないが、１個以上のカルボキシル基を有するエチレン性不飽和モノマー（以下、「他のカルボキシル基含有不飽和モノマー」という。）とその他の共重合可能なエチレン性不飽和モノマー（以下、単に「その他の不飽和モノマー」という。）との混合物が好ましい。
【００３５】
他のカルボキシル基含有不飽和モノマーとしては、例えば、
（メタ）アクリル酸、クロトン酸、α−クロルアクリル酸、エタクリル酸、けい皮酸、ω−カルボキシポリカプロラクトンモノ（メタ）アクリレート、２−（メタ）アクリロイロキシエチルこはく酸等の不飽和モノカルボン酸類；
マレイン酸、無水マレイン酸、フマル酸、イタコン酸、無水イタコン酸、シトラコン酸、無水シトラコン酸、メサコン酸等の不飽和ジカルボン酸（無水物）類；３価以上の不飽和多価カルボン酸（無水物）類
等を挙げることができる。
これらの他のカルボキシル基含有不飽和モノマーは、単独でまたは２種以上を混合して使用することができる。
【００３６】
また、その他の不飽和モノマーとしては、例えば、
スチレン、α−メチルスチレン、ｏ−ビニルトルエン、ｍ−ビニルトルエン、ｐ−ビニルトルエン、ｐ−クロルスチレン、ｏ−メトキシスチレン、ｍ−メトキシスチレン、ｐ−メトキシスチレン、ｐ−ビニルベンジルメチルエーテル、ｐ−ビニルベンジルグリシジルエーテル等の芳香族ビニル化合物；
インデン、１−メチルインデン等のインデン類；
【００３７】
メチル（メタ）アクリレート、エチル（メタ）アクリレート、ｎ−プロピル（メタ）アクリレート、ｉ−プロピル（メタ）アクリレート、ｎ−ブチル（メタ）アクリレート、ｉ−ブチル（メタ）アクリレート、ｓｅｃ−ブチル（メタ）アクリレート、ｔ−ブチル（メタ）アクリレート、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、３−ヒドロキシブチル（メタ）アクリレート、４−ヒドロキシブチル（メタ）アクリレート、アリル（メタ）アクリレート、ベンジル（メタ）アクリレート、フェニル（メタ）アクリレート、メトキシトリエチレングルコール（メタ）アクリレート、グリセロールモノ（メタ）アクリレート等の不飽和カルボン酸エステル類；２−アミノエチル（メタ）アクリレート、２−アミノプロピル（メタ）アクリレート、３−アミノプロピル（メタ）アクリレート等の不飽和カルボン酸アミノアルキルエステル類；
グリシジル（メタ）アクリレート等の不飽和カルボン酸グリシジルエステル類；
【００３８】
酢酸ビニル、プロピオン酸ビニル、酪酸ビニル、安息香酸ビニル等のカルボン酸ビニルエステル類；
ビニルメチルエーテル、ビニルエチルエーテル、アリルグリシジルエーテル、メタリルグリシジルエーテル等の不飽和エーテル類；
（メタ）アクリロニトリル、α−クロロアクリロニトリル、シアン化ビニリデン等のシアン化ビニル化合物；
（メタ）アクリルアミド、α−クロロアクリルアミド、Ｎ−２−ヒドロキシエチル（メタ）アクリルアミド等の不飽和アミド類；
１，３−ブタジエン、イソプレン、クロロプレン等の脂肪族共役ジエン類；
ポリスチレン、ポリメチル（メタ）アクリレート、ポリ−ｎ−ブチル（メタ）アクリレート、ポリシロキサン等の重合体分子鎖の末端にモノ（メタ）アクリロイル基を有するマクロモノマー類等を挙げることができる。
これらのその他の不飽和モノマーは、単独でまたは２種以上を混合して使用することができる。
【００３９】
アルカリ可溶性樹脂（Ｂ２）およびアルカリ可溶性樹脂（Ｂ３）としては、他の共重合可能なエチレン性不飽和モノマーが（ｉ）アクリル酸および／またはメタクリル酸を必須成分とし、場合によりω−カルボキシポリカプロラクトンモノ（メタ）アクリレートおよび／または２−（メタ）アクリロイロキシエチルこはく酸を含む他のカルボキシル基含有エチレン不飽和モノマーと、（ii) スチレンと、（iii)メチル（メタ）アクリレート、２−ヒドロキシエチル（メタ）アクリレート、ベンジル（メタ）アクリレート、フェニル（メタ）アクリレート、グリセロールモノ（メタ）アクリレート、ポリスチレンマクロモノマーおよびポリメチルメタクリレートマクロモノマーの群から選ばれる少なくとも１種との混合物である樹脂がさらに好ましい。
【００４０】
好ましいアルカリ可溶性樹脂の具体例としては、
Ｎ−ｏ−ヒドロキシフェニルマレイミド、Ｎ−ｍ−ヒドロキシフェニルマレイミドおよびＮ−ｐ−ヒドロキシフェニルマレイミドの群から選ばれる少なくとも１種／（メタ）アクリル酸／スチレン／ベンジル（メタ）アクリレート共重合体、
Ｎ−ｏ−ヒドロキシフェニルマレイミド、Ｎ−ｍ−ヒドロキシフェニルマレイミドおよびＮ−ｐ−ヒドロキシフェニルマレイミドの群から選ばれる少なくとも１種／（メタ）アクリル酸／スチレン／フェニル（メタ）アクリレート共重合体、
【００４１】
Ｎ−ｏ−ヒドロキシフェニルマレイミド、Ｎ−ｍ−ヒドロキシフェニルマレイミドおよびＮ−ｐ−ヒドロキシフェニルマレイミドの群から選ばれる少なくとも１種／（メタ）アクリル酸／スチレン／ベンジル（メタ）アクリレート／グリセロールモノ（メタ）アクリレート共重合体、
Ｎ−ｏ−ヒドロキシフェニルマレイミド、Ｎ−ｍ−ヒドロキシフェニルマレイミドおよびＮ−ｐ−ヒドロキシフェニルマレイミドの群から選ばれる少なくとも１種／（メタ）アクリル酸／２−（メタ）アクリロイロキシエチルこはく酸／スチレン／ベンジル（メタ）アクリレート共重合体、
【００４２】
Ｎ−ｏ−ヒドロキシフェニルマレイミド、Ｎ−ｍ−ヒドロキシフェニルマレイミドおよびＮ−ｐ−ヒドロキシフェニルマレイミドの群から選ばれる少なくとも１種／（メタ）アクリル酸／ω−カルボキシポリカプロラクトンモノ（メタ）アクリレート／スチレン／ベンジル（メタ）アクリレート共重合体、
Ｎ−ｏ−ヒドロキシフェニルマレイミド、Ｎ−ｍ−ヒドロキシフェニルマレイミドおよびＮ−ｐ−ヒドロキシフェニルマレイミドの群から選ばれる少なくとも１種／（メタ）アクリル酸／スチレン／ベンジル（メタ）アクリレート／ポリスチレンマクロモノマー共重合体、
【００４３】
Ｎ−ｏ−ヒドロキシフェニルマレイミド、Ｎ−ｍ−ヒドロキシフェニルマレイミドおよびＮ−ｐ−ヒドロキシフェニルマレイミドの群から選ばれる少なくとも１種／（メタ）アクリル酸／スチレン／ベンジル（メタ）アクリレート／ポリメチルメタクリレートマクロモノマー共重合体、
Ｎ−ｏ−ヒドロキシフェニルマレイミド、Ｎ−ｍ−ヒドロキシフェニルマレイミドおよびＮ−ｐ−ヒドロキシフェニルマレイミドの群から選ばれる少なくとも１種／（メタ）アクリル酸／スチレン／フェニル（メタ）アクリレート／ポリスチレンマクロモノマー共重合体、
【００４４】
Ｎ−ｏ−ヒドロキシフェニルマレイミド、Ｎ−ｍ−ヒドロキシフェニルマレイミドおよびＮ−ｐ−ヒドロキシフェニルマレイミドの群から選ばれる少なくとも１種／（メタ）アクリル酸／スチレン／フェニル（メタ）アクリレート／ポリメチルメタクリレートマクロモノマー共重合体、
Ｎ−ｏ−ヒドロキシフェニルマレイミド、Ｎ−ｍ−ヒドロキシフェニルマレイミドおよびＮ−ｐ−ヒドロキシフェニルマレイミドの群から選ばれる少なくとも１種／（メタ）アクリル酸／スチレン／２−ヒドロキシエチル（メタ）アクリレート／ベンジル（メタ）アクリレート／ポリスチレンマクロモノマー共重合体、
【００４５】
Ｎ−ｏ−ヒドロキシフェニルマレイミド、Ｎ−ｍ−ヒドロキシフェニルマレイミドおよびＮ−ｐ−ヒドロキシフェニルマレイミドの群から選ばれる少なくとも１種／（メタ）アクリル酸／スチレン／２−ヒドロキシエチル（メタ）アクリレート／ベンジル（メタ）アクリレート／ポリメチルメタクリレートマクロモノマー共重合体、
Ｎ−ｏ−ヒドロキシフェニルマレイミド、Ｎ−ｍ−ヒドロキシフェニルマレイミドおよびＮ−ｐ−ヒドロキシフェニルマレイミドの群から選ばれる少なくとも１種／（メタ）アクリル酸／スチレン／２−ヒドロキシエチル（メタ）アクリレート／フェニル（メタ）アクリレート／ポリスチレンマクロモノマー共重合体、並びに
Ｎ−ｏ−ヒドロキシフェニルマレイミド、Ｎ−ｍ−ヒドロキシフェニルマレイミドおよびＮ−ｐ−ヒドロキシフェニルマレイミドの群から選ばれる少なくとも１種／（メタ）アクリル酸／スチレン／２−ヒドロキシエチル（メタ）アクリレート／フェニル（メタ）アクリレート／ポリメチルメタクリレートマクロモノマー共重合体
の群から選ばれる少なくとも１種からなるアルカリ可溶性樹脂（Ｂ１）；
【００４６】
Ｎ−ｏ−ヒドロキシフェニルマレイミド、Ｎ−ｍ−ヒドロキシフェニルマレイミドおよびＮ−ｐ−ヒドロキシフェニルマレイミドの群から選ばれる少なくとも１種／Ｎ−ｏ−ヒドロキシフェニル（メタ）アクリルアミド、Ｎ−ｍ−ヒドロキシフェニル（メタ）アクリルアミドおよびＮ−ｐ−ヒドロキシフェニル（メタ）アクリルアミドの群から選ばれる少なくとも１種／スチレン／（メタ）アクリル酸／ベンジル（メタ）アクリレート共重合体、Ｎ−ｏ−ヒドロキシフェニルマレイミド、Ｎ−ｍ−ヒドロキシフェニルマレイミドおよびＮ−ｐ−ヒドロキシフェニルマレイミドの群から選ばれる少なくとも１種／Ｎ−ｏ−カルボキシフェニルマレイミド、Ｎ−ｍ−カルボキシフェニルマレイミドおよびＮ−ｐ−カルボキシフェニルマレイミドの群から選ばれる少なくとも１種／スチレン／（メタ）アクリル酸／ω−カルボキシポリカプロラクトン（メタ）アクリレート／ベンジル（メタ）アクリレート共重合体、並びに
Ｎ−ｏ−ヒドロキシフェニルマレイミド、Ｎ−ｍ−ヒドロキシフェニルマレイミドおよびＮ−ｐ−ヒドロキシフェニルマレイミドの群から選ばれる少なくとも１種／Ｎ−ｏ−ヒドロキシフェニル（メタ）アクリレート、ｍ−ヒドロキシフェニル（メタ）アクリレートおよびＮ−ｐ−ヒドロキシフェニル（メタ）アクリレートの群から選ばれる少なくとも１種／スチレン／（メタ）アクリル酸／ベンジル（メタ）アクリレート／グリセロール（メタ）アクリレート共重合体
の群から選ばれる少なくとも１種からなるアルカリ可溶性樹脂（Ｂ２）；
【００４７】
Ｎ−（２，６−ジメチル−４−ヒドロキシフェニル）マレイミド／（メタ）アクリル酸／スチレン／ベンジル（メタ）アクリレート共重合体、
Ｎ−（３，５−ジメチル−４−ヒドロキシフェニル）マレイミド／（メタ）アクリル酸／スチレン／ベンジル（メタ）アクリレート／グリセロールモノ（メタ）アクリレート共重合体、
Ｎ−ｐ−カルボキシフェニルマレイミド／（メタ）アクリル酸／２−（メタ）アクリロイロキシエチルこはく酸／スチレン／ベンジル（メタ）アクリレート共重合体、
Ｎ−ｐ−ヒドロキシシクロヘキシルマレイミド／（メタ）アクリル酸／ω−カルボキシポリカプロラクトンモノ（メタ）アクリレート／スチレン／ベンジル（メタ）アクリレート共重合体、
Ｎ−ｐ−ヒドロキシフェニル（メタ）アクリルアミド／（メタ）アクリル酸／スチレン／ベンジル（メタ）アクリレート共重合体、および
Ｎ−ｐ−ヒドロキシフェニル（メタ）アクリレート／（メタ）アクリル酸／スチレン／ベンジル（メタ）アクリレート／グリセロールモノ（メタ）アクリレート共重合体
の群から選ばれる少なくとも１種からなるアルカリ可溶性樹脂（Ｂ３）
等を挙げることができる。
【００４８】
これらのアルカリ可溶性樹脂のうち、特に、
Ｎ−ｍ−ヒドロキシフェニルマレイミド／（メタ）アクリル酸／スチレン／ベンジル（メタ）アクリレート共重合体、
Ｎ−ｐ−ヒドロキシフェニルマレイミド／（メタ）アクリル酸／スチレン／ベンジル（メタ）アクリレート共重合体、
Ｎ−ｏ−ヒドロキシフェニルマレイミド／（メタ）アクリル酸／ω−カルボキシポリカプロラクトンモノ（メタ）アクリレート／スチレン／ベンジル（メタ）アクリレート共重合体、
Ｎ−ｐ−ヒドロキシフェニルマレイミド／（メタ）アクリル酸／２−（メタ）アクリロイロキシエチルこはく酸／スチレン／ベンジル（メタ）アクリレート共重合体、
Ｎ−ｐ−ヒドロキシフェニルマレイミド／（メタ）アクリル酸／ω−カルボキシポリカプロラクトンモノ（メタ）アクリレート／スチレン／ベンジル（メタ）アクリレート共重合体、
Ｎ−ｐ−ヒドロキシフェニルマレイミド／（メタ）アクリル酸／スチレン／ベンジル（メタ）アクリレート／グリセロールモノ（メタ）アクリレート共重合体
等のアルカリ可溶性樹脂（Ｂ１）；
【００４９】
Ｎ−（２，６−ジメチル−４−ヒドロキシフェニル）マレイミド／（メタ）アクリル酸／スチレン／ベンジル（メタ）アクリレート共重合体、
Ｎ−（３，５−ジメチル−４−ヒドロキシフェニル）マレイミド／（メタ）アクリル酸／スチレン／ベンジル（メタ）アクリレート／グリセロールモノ（メタ）アクリレート共重合体、
Ｎ−ｐ−カルボキシフェニルマレイミド／（メタ）アクリル酸／２−（メタ）アクリロイロキシエチルこはく酸／スチレン／ベンジル（メタ）アクリレート共重合体、
Ｎ−ｐ−ヒドロキシシクロヘキシルマレイミド／（メタ）アクリル酸／ω−カルボキシポリカプロラクトンモノ（メタ）アクリレート／スチレン／ベンジル（メタ）アクリレート共重合体、
Ｎ−ｐ−ヒドロキシフェニル（メタ）アクリルアミド／（メタ）アクリル酸／スチレン／ベンジル（メタ）アクリレート共重合体、
Ｎ−ｐ−ヒドロキシフェニル（メタ）アクリレート／（メタ）アクリル酸／スチレン／ベンジル（メタ）アクリレート／グリセロールモノ（メタ）アクリレート共重合体
等のアルカリ可溶性樹脂（Ｂ３）
等が好ましい。
【００５０】
アルカリ可溶性樹脂（Ｂ１）において、（イ）Ｎ−（モノヒドロキシフェニル）マレイミドの共重合割合は、通常、５〜５０重量％、好ましくは１０〜４０重量％である。
この場合、該共重合割合が５重量％未満では、得られる画素の耐熱性が低下する傾向があり、一方５０重量％を超えると、得られる樹脂のアルカリ可溶性が低下して、未露光部の基板上あるいは遮光層上に残渣や地汚れを生じるおそれがある。
【００５１】
また、（ロ）カルボキシル基含有不飽和モノマーの共重合割合は、通常、５〜５０重量％、好ましくは１０〜４０重量％であり、（ハ）スチレンと（ニ）メチル（メタ）アクリレート、２−ヒドロキシエチル（メタ）アクリレート、ベンジル（メタ）アクリレート、フェニル（メタ）アクリレート、グリセロールモノ（メタ）アクリレート、ポリスチレンマクロモノマーおよびポリメチル（メタ）アクリレートマクロモノマーの群から選ばれる少なくとも１種との合計共重合割合は、通常、１０〜９０重量％、好ましくは２０〜８０重量％であり、（ハ）スチレンの共重合割合は、通常、５〜３０重量％、好ましくは５〜２０重量％である。
この場合、（ロ）カルボキシル基含有不飽和モノマーの共重合割合が５重量％未満では、得られる組成物のアルカリ現像液に対する溶解性が低下する傾向があり、一方５０重量％を超えると、アルカリ現像液による現像時に、形成された画素の基板からの脱落や画素表面の膜荒れを来たしやすくなる傾向がある。
特に（ロ）カルボキシル基含有不飽和モノマーを前記特定の共重合割合で含有するアルカリ可溶性樹脂（Ｂ１）は、アルカリ現像液に対して優れた溶解性を有するものであり、当該樹脂をバインダーとして用いた感放射線性組成物は、アルカリ現像液による現像後に未溶解物が残存することが極めて少なく、基板上の画素を形成する部分以外の領域における地汚れ、膜残り等が発生し難く、しかも該組成物から得られる画素は、アルカリ現像液に過剰に溶解することがなく、基板に対して、優れた密着性を有し、基板から脱落するおそれもないものとなる。
【００５２】
アルカリ可溶性樹脂（Ｂ２）において、（イ）Ｎ−（モノヒドロキシフェニル）マレイミドと（ロ）他のＮ位−置換マレイミド（β１）、Ｎ位−置換（メタ）アクリルアミド（β２）および（メタ）アクリル酸エステル（β３）の群から選ばれる少なくとも１種との合計共重合割合は、通常、５〜５０重量％、好ましくは１０〜４０重量％である。
この場合、該合計共重合割合が５重量％未満では、得られる画素の耐熱性が低下する傾向があり、一方５０重量％を超えると、得られる樹脂のアルカリ可溶性が低下して、未露光部の基板上あるいは遮光層上に残渣や地汚れを生じるおそれがある。
【００５３】
また、（ハ）他の共重合可能なエチレン性不飽和モノマーが他のカルボキシル基含有不飽和モノマーとその他の不飽和モノマーとの混合物である場合、他のカルボキシル基含有不飽和モノマーの共重合割合は、通常、５〜５０重量％、好ましくは１０〜４０重量％であり、その他の不飽和モノマーの共重合割合は、通常、１０〜９０重量％、好ましくは２０〜８０重量％である。
この場合、カルボキシル基含有不飽和モノマーの共重合割合が５重量％未満では、得られる組成物のアルカリ現像液に対する溶解性が低下する傾向があり、一方５０重量％を超えると、アルカリ現像液による現像時に、形成された画素の基板からの脱落や画素表面の膜荒れを来たしやすくなる傾向がある。
特にカルボキシル基含有不飽和モノマーを前記特定の共重合割合で含有するアルカリ可溶性樹脂（Ｂ２）は、アルカリ現像液に対して優れた溶解性を有するものであり、当該樹脂をバインダーとして用いた感放射線性組成物は、アルカリ現像液による現像後に未溶解物が残存することが極めて少なく、基板上の画素を形成する部分以外の領域における地汚れ、膜残り等が発生し難く、しかも該組成物から得られる画素は、アルカリ現像液に過剰に溶解することがなく、基板に対して、優れた密着性を有し、基板から脱落するおそれもないものとなる。
【００５４】
アルカリ可溶性樹脂（Ｂ３）において、（イ）他のＮ位−置換マレイミド（β１）、Ｎ位−置換（メタ）アクリルアミド（β２）および（メタ）アクリル酸エステル（β３）の群から選ばれる少なくとも１種の合計共重合割合は、通常、５〜５０重量％、好ましくは１０〜４０重量％である。
この場合、該合計共重合割合が５重量％未満では、得られる画素の耐熱性が低下する傾向があり、一方５０重量％を超えると、得られる樹脂のアルカリ可溶性が低下して、未露光部の基板上あるいは遮光層上に残渣や地汚れを生じるおそれがある。
【００５５】
また、（ロ）他の共重合可能なエチレン性不飽和モノマーが他のカルボキシル基含有不飽和モノマーとその他の不飽和モノマーとの混合物である場合、他のカルボキシル基含有不飽和モノマーの共重合割合は、通常、５〜５０重量％、好ましくは１０〜４０重量％であり、その他の不飽和モノマーの共重合割合は、通常、１０〜９０重量％、好ましくは２０〜８０重量％である。
この場合、カルボキシル基含有不飽和モノマーの共重合割合が５重量％未満では、得られる組成物のアルカリ現像液に対する溶解性が低下する傾向があり、一方５０重量％を超えると、アルカリ現像液による現像時に、形成された画素の基板からの脱落や画素表面の膜荒れを来たしやすくなる傾向がある。
特にカルボキシル基含有不飽和モノマーを前記特定の共重合割合で含有するアルカリ可溶性樹脂（Ｂ３）は、アルカリ現像液に対して優れた溶解性を有するものであり、当該樹脂をバインダーとして用いた感放射線性組成物は、アルカリ現像液による現像後に未溶解物が残存することが極めて少なく、基板上の画素を形成する部分以外の領域における地汚れ、膜残り等が発生し難く、しかも該組成物から得られる画素は、アルカリ現像液に過剰に溶解することがなく、基板に対して、優れた密着性を有し、基板から脱落するおそれもないものとなる。
本発明において、アルカリ可溶性樹脂は、単独でまたは２種以上を混合して使用することができる。
【００５６】
本発明においては、場合により、アルカリ可溶性樹脂（Ｂ１）〜（Ｂ３）と共に、他のアルカリ可溶性樹脂を１種以上併用することもできる。
前記他のアルカリ可溶性樹脂としては、例えば、カルボキシル基、フェノール性水酸基等の酸性官能基を含有する樹脂を挙げることができる。
前記他のアルカリ可溶性樹脂のうち、カルボキシル基を含有する樹脂としては、前記他のカルボキシル基含有不飽和モノマーと前記その他の不飽和モノマーとの共重合体が好ましく、さらに好ましくは、（ｉ）アクリル酸および／またはメタクリル酸と、（ii) メチル（メタ）アクリレート、２−ヒドロキシエチル（メタ）アクリレート、ベンジル（メタ）アクリレート、スチレン、ポリスチレンマクロモノマーおよびポリメチルメタクリレートマクロモノマーの群から選ばれる少なくとも１種との共重合体（以下、「アルカリ可溶性樹脂（β１）」という。）である。
【００５７】
アルカリ可溶性樹脂（β１）の具体例としては、
（メタ）アクリル酸／ベンジル（メタ）アクリレート共重合体、
（メタ）アクリル酸／メチル（メタ）アクリレート／スチレン共重合体、
（メタ）アクリル酸／ベンジル（メタ）アクリレート／スチレン共重合体、
（メタ）アクリル酸／メチル（メタ）アクリレート／ポリスチレンマクロモノマー共重合体、
（メタ）アクリル酸／メチル（メタ）アクリレート／ポリメチルメタクリレートマクロモノマー共重合体、
（メタ）アクリル酸／ベンジル（メタ）アクリレート／ポリスチレンマクロモノマー共重合体、
（メタ）アクリル酸／ベンジル（メタ）アクリレート／ポリメチルメタクリレートマクロモノマー共重合体、
（メタ）アクリル酸／２−ヒドロキシエチル（メタ）アクリレート／ベンジル（メタ）アクリレート／ポリスチレンマクロモノマー共重合体、
（メタ）アクリル酸／２−ヒドロキシエチル（メタ）アクリレート／ベンジル（メタ）アクリレート／ポリメチルメタクリレートマクロモノマー共重合体のアクリル酸共重合体
等を挙げることができる。
【００５８】
他のアルカリ可溶性樹脂の使用量は、アルカリ可溶性樹脂の合計量に対して、通常、５０重量％以下、好ましくは３０重量％以下である。この場合、他のアルカリ可溶性樹脂の使用量が５０重量％を超えると、得られる画素の耐熱性が低下する傾向がある。
【００５９】
本発明におけるアルカリ可溶性樹脂は、アルカリ可溶性樹脂（Ｂ１) 、アルカリ可溶性樹脂（Ｂ２) およびアルカリ可溶性樹脂（Ｂ３) の群から選ばれる少なくとも１種を必須成分として含むものであるが、該アルカリ可溶性樹脂を構成する各成分のゲルパーミエーションクロマトグラフィー（ＧＰＣ；溶出溶媒テトラヒドロフラン）で測定したポリスチレン換算重量平均分子量（以下、単に「重量平均分子量」という。）は、好ましくは３，０００〜３００，０００、特に好ましくは５，０００〜１００，０００である。このような特定の重量平均分子量を有するアルカリ可溶性樹脂を使用することにより、現像性に優れた感放射線性組成物が得られ、それによりシャープなパターンエッジを有する画素を形成することができるとともに、現像時に基板上の画素を形成する部分以外の領域における地汚れ、膜残り等が発生し難くなる。
【００６０】
本発明におけるアルカリ可溶性樹脂の使用量は、（Ａ）着色剤１００重量部に対して、通常、１０〜１，０００重量部、好ましくは２０〜５００重量部である。
この場合、アルカリ可溶性樹脂の使用量が１０重量部未満では、例えば、アルカリ現像性が低下したり、画素が形成される部分以外の領域で地汚れや膜残りが発生するおそれがあり、一方１，０００重量部を超えると、相対的に着色剤濃度が低下するため、薄膜として目的とする色濃度を達成することが困難となるおそれがある。
【００６１】
（Ｃ）多官能性モノマー
本発明における多官能性モノマーとしては、例えば、
エチレングリコール、プロピレングリコール等のアルキレングリコールのジ（メタ）アクリレート類；
ポリエチレングリコール、ポリプロピレングリコール等のポリアルキレングリコールのジ（メタ）アクリレート類；
グリセリン、トリメチロールプロパン、ペンタエリスリトール、ジペンタエリスリトール等の３価以上の多価アルコールのポリ（メタ）アクリレート類やそれらのジカルボン酸変性物；
ポリエステル、エポキシ樹脂、ウレタン樹脂、アルキド樹脂、シリコーン樹脂、スピラン樹脂等のオリゴ（メタ）アクリレート類；
両末端ヒドロキシポリブタジエン、両末端ヒドロキシポリイソプレン、両末端ヒドロキシポリカプロラクトン等の両末端ヒドロキシル化重合体のジ（メタ）アクリレート類や、
トリス（メタ）アクリロイロキシエチルフォスフェート等
を挙げることができる。
【００６２】
これらの多官能性モノマーのうち、３価以上の多価アルコールのポリ（メタ）アクリレート類やそれらのジカルボン酸変性物が好ましく、具体的にはトリメチロールプロパントリ（メタ）アクリレート、ペンタエリスリトールトリ（メタ）アクリレート、コハク酸変性ペンタエリスリトールトリ（メタ）アクリレート、ペンタエリスリトールテトラ（メタ）アクリレート、ジペンタエリスリトールヘキサ（メタ）アクリレート等を挙げることができ、特に、トリメチロールプロパントリアクリレート、ペンタエリスリトールトリアクリレート、ジペンタエリスリトールヘキサアクリレートが、画素強度が高く、画素表面の平滑性に優れ、かつ画素が形成される部分以外の領域での地汚れや膜残りを発生し難い点で好ましい。
前記多官能性モノマーは、単独でまたは２種以上を混合して使用することができる。
【００６３】
本発明における多官能性モノマーの使用量は、（Ｂ）アルカリ可溶性樹脂１００重量部に対して、通常、５〜５００重量部、好ましくは２０〜３００重量部である。
この場合、多官能性モノマーの使用量が５重量部未満では、画素強度や画素表面の平滑性が低下する傾向があり、一方５００重量部を超えると、例えば、アルカリ現像性が低下したり、画素が形成される部分以外の領域での地汚れや膜残りが発生しやすくなる傾向がある。
【００６４】
また、本発明においては、前記多官能性モノマーの一部を単官能性モノマーに置き換えることもできる。
前記単官能性モノマーの具体例としては、ω−カルボキシポリカプロラクトンモノ（メタ）アクリレート、メトキシトリエチレングリコール（メタ）アクリレート、メトキシジプロピレングリコール（メタ）アクリレート、２−ヒドロキシ−３−フェノキシプロピル（メタ）アクリレート、２−（メタ）アクリロイロキシエチルこはく酸等を挙げることができ、さらに市販品として、Ｍ−５３００（商品名、東亞合成（株）製）等を挙げることができる。
これらの単官能性モノマーは、単独でまたは２種以上を混合して使用することができる。
単官能性モノマーの使用量は、多官能性モノマーと単官能性モノマーとの合計１００重量部に対して、通常、０〜９０重量部、好ましくは０〜５０重量部である。
【００６５】
（Ｄ）光重合開始剤
本発明における光重合開始剤は、可視光線、紫外線、遠紫外線、電子線、Ｘ線等の露光により、前記（Ｃ）多官能性モノマーおよび場合により使用される単官能性モノマーの重合を開始しうる活性種を発生することができる化合物である。  このような光重合開始剤としては、例えば、アセトフェノン系化合物、ビイミダゾール系化合物、トリアジン系化合物、ベンゾイン系化合物、ベンゾフェノン系化合物、α−ジケトン系化合物、多核キノン系化合物、キサントン系化合物、ジアゾ系化合物等を挙げることができる。
本発明において、光重合開始剤は、単独でまたは２種以上を混合して使用することができるが、アセトフェノン系化合物、ビイミダゾール系化合物およびトリアジン系化合物の群から選ばれる少なくとも１種が好ましい。
【００６６】
本発明における光重合開始剤の一般的な使用量は、（Ｃ）多官能性モノマーと単官能性モノマーとの合計１００重量部に対して、通常、０．０１〜８０重量部、好ましくは１〜６０重量部である。
この場合、光重合開始剤の使用量が０．０１重量部未満では、露光による硬化が不十分となり、画素パターンが所定の配列に従って配置された画素アレイを得ることが困難となるおそれがあり、一方８０重量部を超えると、形成された着色層が現像時に基板から脱落しやすくなる傾向がある。
【００６７】
好ましい光重合開始剤のうち、アセトフェノン系化合物の具体例としては、２−ヒドロキシ−２−メチル−１−フェニルプロパン−１−オン、２−メチル−１−（４−メチルチオフェニル）−２−モルフォリノプロパン−１−オン、２−ベンジル−２−ジメチルアミノ−１−（４−モルフォリノフェニル）ブタン−１−オン、１−ヒドロキシシクロヘキシルフェニルケトン、２，２−ジメトキシ−１，２−ジフェニルエタン−１−オン等を挙げることができる。
これらのアセトフェノン系化合物のうち、特に、２−メチル−１−（４−メチルチオフェニル）−２−モルフォリノプロパン−１−オン、２−ベンジル−２−ジメチルアミノ−１−（４−モルフォリノフェニル）ブタン−１−オン等が好ましい。
前記アセトフェノン系化合物は、単独でまたは２種以上を混合して使用することができる。
【００６８】
本発明において、光重合開始剤としてアセトフェノン系化合物を使用する場合の使用量は、（Ｃ）多官能性モノマーと単官能性モノマーとの合計１００重量部に対して、通常、０．０１〜８０重量部、好ましくは１〜６０重量部、さらに好ましくは１〜３０重量部である。
この場合、アセトフェノン系化合物の使用量が０．０１重量部未満では、露光による硬化が不十分となり、画素パターンが所定の配列に従って配置された画素アレイを得ることが困難となるおそれがあり、一方８０重量部を超えると、形成された着色層が現像時に基板から脱落しやすくなる傾向がある。
【００６９】
また、ビイミダゾール系化合物の具体例としては、
２，２’−ビス（２−クロロフェニル）−４，４’，５，５’−テトラキス（４−エトキシカルボニルフェニル）−１，２’−ビイミダゾール、２，２’−ビス（２−ブロモフェニル）−４，４’，５，５’−テトラキス（４−エトキシカルボニルフェニル）−１，
２’−ビイミダゾール、２，２’−ビス（２−クロロフェニル）−４，４’，５，５’−テトラフェニル−１，２’−ビイミダゾール、２，２’−ビス（２，４−ジクロロフェニル）−４，４’，５，５’−テトラフェニル−１，２’−ビイミダゾール、２，２’−ビス（２，４，６−トリクロロフェニル）−４，４’，５，５’−テトラフェニル−１，
２’−ビイミダゾール、２，２’−ビス（２−ブロモフェニル）−４，４’，５，５’−テトラフェニル−１，２’−ビイミダゾール、２，２’−ビス（２，４−ジブロモフェニル）−４，４’，５，５’−テトラフェニル−１，２’−ビイミダゾール、２，２’−ビス（２，４，６−トリブロモフェニル）−４，４’，５，５’−テトラフェニル−１，
２’−ビイミダゾール等を挙げることができる。
【００７０】
これらのビイミダゾール系化合物のうち、２，２’−ビス（２−クロロフェニル）−４，４’，５，５’−テトラフェニル−１，２’−ビイミダゾール、２，２’−ビス（２，４−ジクロロフェニル）−４，４’，５，５’−テトラフェニル−１，２’−ビイミダゾール、２，２’−ビス（２，４，６−トリクロロフェニル）−４，４’，５，５’−テトラフェニル−１，２’−ビイミダゾール等がさらに好ましく、特に２，２’−ビス（２，４−ジクロロフェニル）−４，４’，５，５’−テトラフェニル−１，２’−ビイミダゾールが好ましい。
前記ビイミダゾール系化合物は、溶剤に対する溶解性に優れ、未溶解物、析出物等の異物を生じることがなく、しかも感度が高く、少ないエネルギー量の露光により硬化反応を十分進行させるとともに、未露光部で硬化反応が生じることがないため、露光後の塗膜は、現像液に対して不溶性の硬化部分と、現像液に対して高い溶解性を有する未硬化部分とに明確に区分され、それにより、アンダーカットのない画素パターンが所定の配列に従って配置された高精細な画素アレイを形成することができる。
前記ビイミダゾール系化合物は、単独でまたは２種以上を混合して使用することができる。
【００７１】
本発明において、光重合開始剤としてビイミダゾール系化合物を使用する場合の使用量は、（Ｃ）多官能性モノマーと単官能性モノマーとの合計１００重量部に対して、通常、０．０１〜４０重量部、好ましくは１〜３０重量部、さらに好ましくは１〜２０重量部である。
この場合、ビイミダゾール系化合物の使用量が０．０１重量部未満では、露光による硬化が不十分となり、画素パターンが所定の配列に従って配置された画素アレイを得ることが困難となるおそれがあり、一方４０重量部を超えると、現像する際に、形成された着色層が基板から脱落しやすくなる傾向がある。
【００７２】
−水素供与体−
本発明においては、光重合開始剤としてビイミダゾール系化合物を用いる場合、下記する水素供与体を併用することが、感度をさらに改良することができる点で好ましい。
ここでいう「水素供与体」とは、露光によりビイミダゾール系化合物から発生したラジカルに対して、水素原子を供与することができる化合物を意味する。
本発明における水素供与体としては、下記で定義するメルカプタン系化合物、アミン系化合物等が好ましい。
前記メルカプタン系化合物は、ベンゼン環あるいは複素環を母核とし、該母核に直接結合したメルカプト基を１個以上、好ましくは１〜３個、さらに好ましくは１〜２個有する化合物（以下、「メルカプタン系水素供与体」という。）からなる。
また、前記アミン系化合物は、ベンゼン環あるいは複素環を母核とし、該母核に直接結合したアミノ基を１個以上、好ましくは１〜３個、さらに好ましくは１〜２個有する化合物（以下、「アミン系水素供与体」という。）からなる。
なお、これらの水素供与体は、メルカプト基とアミノ基とを同時に有することもできる。
【００７３】
以下、これらの水素供与体について、より具体的に説明する。
メルカプタン系水素供与体は、ベンゼン環あるいは複素環をそれぞれ１個以上有することができ、またベンゼン環と複素環との両者を有することができ、これらの環を２個以上有する場合、縮合環を形成しても形成しなくてもよい。
また、メルカプタン系水素供与体は、メルカプト基を２個以上有する場合、少なくとも１個の遊離メルカプト基が残存する限りでは、残りのメルカプト基の１個以上がアルキル、アラルキルまたはアリール基で置換されていてもよく、さらには少なくとも１個の遊離メルカプト基が残存する限りでは、２個の硫黄原子がアルキレン基等の２価の有機基を介在して結合した構造単位、あるいは２個の硫黄原子がジスルフィドの形で結合した構造単位を有することができる。
さらに、メルカプタン系水素供与体は、メルカプト基以外の箇所で、カルボキシル基、アルコキシカルボニル基、置換アルコキシカルボニル基、フェノキシカルボニル基、置換フェノキシカルボニル基、ニトリル基等によって置換されていてもよい。
【００７４】
このようなメルカプタン系水素供与体の具体例としては、２−メルカプトベンゾチアゾール、２−メルカプトベンゾオキサゾール、２−メルカプトベンゾイミダゾール、２，５−ジメルカプト−１，３，４−チアジアゾール、２−メルカプト−２，５−ジメチルアミノピリジン等を挙げることができる。
これらのメルカプタン系水素供与体のうち、２−メルカプトベンゾチアゾール、２−メルカプトベンゾオキサゾール等が好ましく、特に２−メルカプトベンゾチアゾールが好ましい。
【００７５】
次に、アミン系水素供与体は、ベンゼン環あるいは複素環をそれぞれ１個以上有することができ、またベンゼン環と複素環との両者を有することができ、これらの環を２個以上有する場合、縮合環を形成しても形成しなくてもよい。
また、アミン系水素供与体は、アミノ基の１個以上がアルキル基または置換アルキル基で置換されてもよく、またアミノ基以外の箇所で、カルボキシル基、アルコキシカルボニル基、置換アルコキシカルボニル基、フェノキシカルボニル基、置換フェノキシカルボニル基、ニトリル基等によって置換されていてもよい。
【００７６】
このようなアミン系水素供与体の具体例としては、４、４’−ビス（ジメチルアミノ）ベンゾフェノン、４、４’−ビス（ジエチルアミノ）ベンゾフェノン、４−ジエチルアミノアセトフェノン、４−ジメチルアミノプロピオフェノン、エチル−４−ジメチルアミノベンゾエート、４−ジメチルアミノ安息香酸、４−ジメチルアミノベンゾニトリル等を挙げることができる。
これらのアミン系水素供与体のうち、４，４’−ビス（ジメチルアミノ）ベンゾフェノン、４，４’−ビス（ジエチルアミノ）ベンゾフェノン等が好ましく、特に４，４’−ビス（ジエチルアミノ）ベンゾフェノンが好ましい。
なお、アミン系水素供与体は、ビイミダゾール系化合物以外の光重合開始剤の場合においても、増感剤としての作用を有するものである。
【００７７】
本発明において、水素供与体は、単独でまたは２種以上を混合して使用することができるが、１種以上のメルカプタン系水素供与体と１種以上のアミン系水素供与体とを組み合わせて使用することが、形成された着色層が現像時に基板から脱落し難く、また着色層の強度および感度も高い点で好ましい。
メルカプタン系水素供与体とアミン系水素供与体との組み合わせの具体例としては、２−メルカプトベンゾチアゾール／４，４’−ビス（ジメチルアミノ）ベンゾフェノン、２−メルカプトベンゾチアゾール／４，４’−ビス（ジエチルアミノ）ベンゾフェノン、２−メルカプトベンゾオキサゾール／４，４’−ビス（ジメチルアミノ）ベンゾフェノン、２−メルカプトベンゾオキサゾール／４，４’−ビス（ジエチルアミノ）ベンゾフェノン等を挙げることができ、さらに好ましい組み合わせは、２−メルカプトベンゾチアゾール／４，４’−ビス（ジエチルアミノ）ベンゾフェノン、２−メルカプトベンゾオキサゾール／４，４’−ビス（ジエチルアミノ）ベンゾフェノン等であり、特に好ましい組み合わせは、２−メルカプトベンゾチアゾール／４，４’−ビス（ジエチルアミノ）ベンゾフェノンである。
メルカプタン系水素供与体とアミン系水素供与体との組み合わせにおけるメルカプタン系水素供与体とアミン系水素供与体との重量比は、通常、１：１〜１：４、好ましくは１：１〜１：３である。
【００７８】
本発明において、水素供与体をビイミダゾール系化合物と併用する場合の使用量は、（Ｃ）多官能性モノマーと単官能性モノマーとの合計１００重量部に対して、好ましくは０．０１〜４０重量部、さらに好ましくは１〜３０重量部、特に好ましくは１〜２０重量部である。この場合、水素供与体の使用量が０．０１重量部未満であると、感度の改良効果が低下する傾向があり、一方４０重量部を超えると、形成された着色層が現像時に基板から脱落しやすくなる傾向がある。
【００７９】
また、前記トリアジン系化合物の具体例としては、２，４，６−トリス（トリクロロメチル）−ｓ−トリアジン、２−メチル−４，６−ビス（トリクロロメチル）−ｓ−トリアジン、２−〔２−（５−メチルフラン−２−イル）エテニル〕−４，６−ビス（トリクロロメチル）−ｓ−トリアジン、２−〔２−（フラン−２−イル）エテニル〕−４，６−ビス（トリクロロメチル）−ｓ−トリアジン、２−〔２−（４−ジエチルアミノ−２−メチルフェニル）エテニル〕−４，６−ビス（トリクロロメチル）−ｓ−トリアジン、２−〔２−（３，４−ジメトキシフェニル）エテニル〕−４，６−ビス（トリクロロメチル）−ｓ−トリアジン、２−（４−メトキシフェニル）−４，６−ビス（トリクロロメチル）−ｓ−トリアジン、２−（４−エトキシスチリル）−４，６−ビス（トリクロロメチル）−ｓ−トリアジン、２−（４−ｎ−ブトキシフェニル）−４，６−ビス（トリクロロメチル）−ｓ−トリアジン等のハロメチル基を有するトリアジン系化合物を挙げることができる。
これらのトリアジン系化合物のうち、特に２−〔２−（３，４−ジメトキシフェニル）エテニル〕−４，６−ビス（トリクロロメチル）−ｓ−トリアジンが好ましい。
前記トリアジン系化合物は、単独でまたは２種以上を混合して使用することができる。  
【００８０】
本発明において、光重合開始剤としてトリアジン系化合物を使用する場合の使用量は、（Ｃ）多官能性モノマーと単官能性モノマーとの合計１００重量部に対して、好ましくは０．０１〜４０重量部、さらに好ましくは１〜３０重量部、特に好ましくは１〜２０重量部である。
この場合、トリアジン系化合物の使用量が０．０１重量部未満であると、露光による硬化が不十分となり、画素パターンが所定の配列に従って配置された画素アレイを得ることが困難となるおそれがあり、一方４０重量部を超えると、形成された着色層が現像時に基板から脱落しやすくなる傾向がある。
【００８１】
添加剤
本発明のカラーフィルタ用感放射線性組成物には、必要に応じて種々の添加剤を添加することもできる。
前記添加剤としては、例えば、
硫酸バリウム、炭酸カルシウム等の体質顔料；
銅フタロシアニン誘導体等の青色顔料誘導体や黄色顔料誘導体等の分散助剤；
ガラス、アルミナ等の充填剤；
ポリビニルアルコール、ポリエチレングリコールモノアルキルエーテル類、ポリ（フロロアルキルアクリレート）類等の高分子化合物；
ノニオン系界面活性剤、カチオン系界面活性剤、アニオン系界面活性剤等の界面活性剤；ビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシプロピルメチルジメトキシシラン、２−（３，４−エポキシシクロヘキシル）エチルトリメトキシシラン、３−クロロプロピルメチルジメトキシシラン、３−クロロプロピルトリメトキシシラン、３−メタクリロキシプロピルトリメトキシシラン、３−メルカプトプロピルトリメトキシシラン等の密着促進剤；
２，２−チオビス（４−メチル−６−ｔ−ブチルフェノール）、２，６−ジ−ｔ−ブチルフェノール等の酸化防止剤；
２−（３−ｔ−ブチル−５−メチル−２−ヒドロキシフェニル）−５−クロロベンゾトリアゾール、アルコキシベンゾフェノン類等の紫外線吸収剤；
ポリアクリル酸ナトリウム等の凝集防止剤
等を挙げることができる。
【００８２】
さらに、本発明のカラーフィルタ用感放射線性組成物には、（Ｂ）アルカリ可溶性樹脂がカルボキシル基を有する場合、該組成物から形成される塗膜のアルカリ現像液に対する溶解性をより改善し、かつ現像後の未溶解物の残存をより抑制するために、有機酸を添加するこもできる。このような有機酸としては、脂肪族カルボン酸、フェニル基含有カルボン酸が好ましい。
【００８３】
前記脂肪族カルボン酸の具体例としては、
ぎ酸、酢酸、プロピオン酸、酪酸、吉草酸、ピバル酸、カプロン酸、ジエチル酢酸、エナント酸、カプリル酸等のモノカルボン酸類；
しゅう酸、マロン酸、こはく酸、グルタル酸、アジピン酸、ピメリン酸、スベリン酸、アゼライン酸、セバシン酸、ブラシル酸、メチルマロン酸、エチルマロン酸、ジメチルマロン酸、メチルこはく酸、テトラメチルこはく酸、シクロヘキサンジカルボン酸、イタコン酸、シトラコン酸、マレイン酸、フマル酸、メサコン酸等のジカルボン酸類；
トリカルバリル酸、アコニット酸、カンホロン酸等のトリカルボン酸類
を挙げることができる。
【００８４】
また、前記フェニル基含有カルボン酸としては、カルボキシル基が直接フェニル基に結合した芳香族カルボン酸や、カルボキシル基が炭素鎖を介してフェニル基に結合したカルボン酸等を挙げることができ、それらの具体例としては、
安息香酸、トルイル酸、クミン酸、ヘメリト酸、メシチレン酸等の芳香族モノカルボン酸類；
フタル酸、イソフタル酸、テレフタル酸等の芳香族ジカルボン酸類；
トリメリット酸、トリメシン酸、メロファン酸、ピロメリット酸等の３価以上の芳香族ポリカルボン酸類や、
フェニル酢酸、ヒドロアトロパ酸、ヒドロけい皮酸、マンデル酸、フェニルこはく酸、アトロパ酸、けい皮酸、シンナミリデン酸、クマル酸、ウンベル酸
等を挙げることができる。
【００８５】
これらの有機酸のうち、マロン酸、アジピン酸、イタコン酸、シトラコン酸、フマル酸、メサコン酸、フタル酸等の脂肪族ジカルボン酸類および芳香族ジカルボン酸類が、アルカリ溶解性、後述する溶剤に対する溶解性、画素が形成される部分以外の領域での地汚れや膜残りの防止等の観点から好ましい。
前記有機酸は、単独でまたは２種以上を混合して使用することができる。
本発明における有機酸の使用量は、感放射線性組成物全体に対して、通常、１０重量％以下、好ましくは０．００１〜１０重量％、さらに好ましくは０．０１〜１重量％である。この場合、有機酸の使用量が１０重量％を超えると、形成された画素の基板に対する密着性が低下する傾向がある。
【００８６】
本発明のカラーフィルタ用感放射線性組成物の特に好ましい実施の形態をより具体的に例示すると、下記（１）〜（４）のとおりである。
（１）  アルカリ可溶性樹脂（Ｂ）が、
Ｎ−ｍ−ヒドロキシフェニルマレイミド／（メタ）アクリル酸／スチレン／ベンジル（メタ）アクリレート共重合体、
Ｎ−ｐ−ヒドロキシフェニルマレイミド／（メタ）アクリル酸／スチレン／ベンジル（メタ）アクリレート共重合体、
Ｎ−ｏ−ヒドロキシフェニルマレイミド／（メタ）アクリル酸／ω−カルボキシポリカプロラクトンモノ（メタ）アクリレート／スチレン／ベンジル（メタ）アクリレート共重合体、
Ｎ−ｐ−ヒドロキシフェニルマレイミド／（メタ）アクリル酸／２−（メタ）アクリロイロキシエチルこはく酸／スチレン／ベンジル（メタ）アクリレート共重合体、および
Ｎ−ｐ−ヒドロキシフェニルマレイミド／（メタ）アクリル酸／ω−カルボキシポリカプロラクトンモノ（メタ）アクリレート／スチレン／ベンジル（メタ）アクリレート共重合体、
Ｎ−ｐ−ヒドロキシフェニルマレイミド／（メタ）アクリル酸／スチレン／ベンジル（メタ）アクリレート／グリセロールモノ（メタ）アクリレート共重合体
の群から選ばれる少なくとも１種からなるアルカリ可溶性樹脂（Ｂ１）を含み、（Ｄ）光重合開始剤が、アセトフェノン系化合物、ビイミダゾール系化合物およびトリアジン系化合物の群から選ばれる少なくとも１種を含むカラーフィルタ用感放射線性組成物。
【００８７】
（２）  アルカリ可溶性樹脂（Ｂ）が、（イ）他のＮ位−置換マレイミド（β１）、Ｎ位−置換（メタ）アクリルアミド（β２）および（メタ）アクリル酸エステル（β３）の群から選ばれる少なくとも１種と、（ロ）アクリル酸および／またはメタクリル酸を必須成分とし、場合によりω−カルボキシポリカプロラクトンモノ（メタ）アクリレートおよび／または２−（メタ）アクリロイロキシエチルこはく酸を含む他のカルボキシル基含有エチレン不飽和モノマーと、（ハ）スチレンと、（ニ）メチル（メタ）アクリレート、２−ヒドロキシエチル（メタ）アクリレート、ベンジル（メタ）アクリレート、フェニル（メタ）アクリレート、グリセロールモノ（メタ）アクリレート、ポリスチレンマクロモノマーおよびポリメチルメタクリレートマクロモノマーの群から選ばれる少なくとも１種との共重合体からなるアルカリ可溶性樹脂（Ｂ３）を含み、（Ｄ）光重合開始剤が、アセトフェノン系化合物、ビイミダゾール系化合物およびトリアジン系化合物の群から選ばれる少なくとも１種を含むカラーフィルタ用感放射線性組成物。
【００８８】
（３）  （Ｃ）多官能性モノマーがトリメチロールプロパントリアクリレート、ペンタエリスリトールトリアクリレートおよびジペンタエリスリトールヘキサアクリレートの群から選ばれる少なくとも１種からなる前記（１）または（２）のカラーフィルタ用感放射線性組成物。
（４）  （Ａ）着色剤が有機顔料を含む、前記（１）、（２）または（３）のカラーフィルタ用感放射線性組成物。
【００８９】
溶剤
本発明のカラーフィルタ用感放射線性組成物は、前記（Ａ）着色剤、（Ｂ）アルカリ可溶性樹脂、（Ｃ）多官能性モノマーおよび（Ｄ）光重合開始剤を必須成分とし、必要に応じて前記添加剤成分を含有するが、通常、各成分を適当な溶剤に分散ないし溶解した液状組成物として調製される。
前記溶剤としては、組成物を構成する各成分を分散または溶解し、かつこれらの成分と反応せず、適度の揮発性を有するものである限り、適宜に選択して使用することができる。
【００９０】
このような溶剤としては、例えば、
エチレングリコールモノメチルエーテル、エチレングリコールモノエチルエーテル、ジエチレングリコールモノメチルエーテル、ジエチレングリコールモノエチルエーテル、ジエチレングリコールモノ−ｎ−プロピルエーテル、ジエチレングリコールモノ−ｎ−ブチルエーテル、トリエチレングリコールモノメチルエーテル、トリエチレングリコールモノエチルエーテル、プロピレングリコールモノメチルエーテル、プロピレングリコールモノエチルエーテル、ジプロピレングリコールモノメチルエーテル、ジプロピレングリコールモノエチルエーテル、ジプロピレングリコールモノ−ｎ−プロピルエーテル、ジプロピレングリコールモノ−ｎ−ブチルエーテル、トリプロピレングリコールモノメチルエーテル、トリプロピレングリコールモノエチルエーテル等の（ポリ）アルキレングリコールモノアルキルエーテル類；
エチレングリコールモノメチルエーテルアセテート、エチレングリコールモノエチルエーテルアセテート、プロピレングリコールモノメチルエーテルアセテート、プロピレングリコールモノエチルエーテルアセテート等の（ポリ）アルキレングリコールモノアルキルエーテルアセテート類；
ジエチレングリコールジメチルエーテル、ジエチレングリコールメチルエチルエーテル、ジエチレングリコールジエチルエーテル、テトラヒドロフラン等の他のエーテル類；
【００９１】
メチルエチルケトン、シクロヘキサノン、２−ヘプタノン、３−ヘプタノン等のケトン類；
２−ヒドロキシプロピオン酸メチル、２−ヒドロキシプロピオン酸エチル等の乳酸アルキルエステル類；
２−ヒドロキシ−２−メチルプロピオン酸メチル、２−ヒドロキシ−２−メチルプロピオン酸エチル、３−メトキシプロピオン酸メチル、３−メトキシプロピオン酸エチル、３−エトキシプロピオン酸メチル、３−エトキシプロピオン酸エチル、エトキシ酢酸エチル、ヒドロキシ酢酸エチル、２−ヒドロキシ−３−メチル酪酸メチル、３−メチル−３−メトキシブチルアセテート、３−メチル−３−メトキシブチルプロピオネート、酢酸エチル、酢酸ｎ−ブチル、酢酸ｎ−プロピル、酢酸ｉ−プロピル、酢酸ｎ−ブチル、酢酸ｉ−ブチル、酢酸ｎ−アミル、酢酸ｉ−アミル、プロピオン酸ｎ−ブチル、酪酸エチル、酪酸ｎ−プロピル、酪酸ｉ−プロピル、酪酸ｎ−ブチル、ピルビン酸メチル、ピルビン酸エチル、ピルビン酸ｎ−プロピル、アセト酢酸メチル、アセト酢酸エチル、２−オキソ酪酸エチル等の他のエステル類；
トルエン、キシレン等の芳香族炭化水素類；
Ｎ−メチルピロリドン、Ｎ，Ｎ−ジメチルホルムアミド、Ｎ，Ｎ−ジメチルアセトアミド等のカルボン酸アミド類
等を挙げることができる。
これらの溶剤は、単独でまたは２種以上を混合して使用することができる。
【００９２】
さらに、前記溶剤と共に、ベンジルエチルエーテル、ジヘキシルエーテル、アセトニルアセトン、イソホロン、カプロン酸、カプリル酸、１−オクタノール、１−ノナノール、ベンジルアルコール、酢酸ベンジル、安息香酸エチル、しゅう酸ジエチル、マレイン酸ジエチル、γ−ブチロラクトン、炭酸エチレン、炭酸プロピレン、エチレングリコールモノフェニルエーテルアセテート等の高沸点溶剤を併用することもできる。
これらの高沸点溶剤は、単独でまたは２種以上を混合して使用することができる。
【００９３】
前記溶剤のうち、溶解性、顔料分散性、塗布性等の観点から、エチレングリコールモノメチルエーテルアセテート、プロピレングリコールモノメチルエーテルアセテート、プロピレングリコールモノエチルエーテルアセテート、ジエチレングリコールジメチルエーテル、シクロヘキサノン、２−ヘプタノン、３−ヘプタノン、２−ヒドロキシプロピオン酸エチル、３−メチル−３−メトキシブチルプロピオネート、３−メトキシプロピオン酸エチル、３−エトキシプロピオン酸メチル、３−エトキシプロピオン酸エチル、酢酸ｎ−ブチル、酢酸ｉ−ブチル、酢酸ｎ−アミル、酢酸ｉ−アミル、プロピオン酸ｎ−ブチル、酪酸エチル、酪酸ｉ−プロピル、酪酸ｎ−ブチル、ピルビン酸エチル等が好ましく、また高沸点溶剤としてはγ−ブチロラクトン等が好ましい。
本発明における溶剤の使用量は、（Ｂ）アルカリ可溶性樹脂１００重量部に対して、通常、１００〜１０，０００重量部、好ましくは５００〜５，０００重量部である。
【００９４】
カラーフィルタの作製方法
次に、本発明のカラーフィルタ用感放射線性組成物を用いて、カラーフィルタを作製する方法について説明する。
まず、基板の表面上の画素を形成する部分を区画するように遮光層を形成し、この基板上に、例えば赤色の顔料が分散された感放射線性組成物の液状組成物を塗布したのち、プレベークを行って溶剤を蒸発させて、塗膜を形成する。次いで、この塗膜にフォトマスクを介して放射線を露光したのち、アルカリ現像液を用いて現像して、塗膜の非露光部を溶解除去することにより、赤色の画素が所定のパターンで配置された画素アレイを形成する。
その後、緑色または青色の顔料が分散された各感放射線性組成物の液状組成物を用い、前記と同様にして、各液状組成物の塗布、プレベーク、露光および現像を行って、緑色の画素アレイおよび青色の画素アレイを同一基板上に順次形成することにより、赤色、緑色および青色の三原色の画素アレイが基板上に配置されたカラーフィルタを得る。但し、カラーフィルタを作製する際の画素アレイの形成順序は前記のものに限定されない。
【００９５】
カラーフィルタを作製する際に使用される基板としては、例えば、ガラス、シリコン、ポリカーボネート、ポリエステル、芳香族ポリアミド、ポリアミドイミド、ポリイミド等を挙げることができる。これらの基板には、所望により、シランカップリング剤等による薬品処理、プラズマ処理、イオンプレーティング、スパッタリング、気相反応法、真空蒸着等の適宜の前処理を施しておくこともできる。
液状組成物を基板に塗布する際には、回転塗布、流延塗布、ロール塗布等の適宜の塗布法を採用することができる。
塗布厚さは、乾燥後の膜厚として、通常、０．１〜１０μｍ、好ましくは０．２〜５．０μｍ、特に好ましくは０．２〜３．０μｍである。
カラーフィルタを作製する際に使用される放射線としては、例えば、可視光線、紫外線、遠紫外線、電子線、Ｘ線等を使用することができるが、波長が１９０〜４５０ｎｍの範囲にある放射線が好ましい。
放射線の照射エネルギー量は、好ましくは１０〜１０，０００Ｊ／ｍ2 である。
【００９６】
また、前記アルカリ現像液としては、例えば、炭酸ナトリウム、水酸化ナトリウム、水酸化カリウム、テトラメチルアンモニウムハイドロオキサイド、コリン、１，８−ジアザビシクロ−［５．４．０］−７−ウンデセン、１，５−ジアザビシクロ−［４．３．０］−５−ノネン等の水溶液が好ましい。
前記アルカリ現像液には、例えばメタノール、エタノール等の水溶性有機溶剤や界面活性剤等を適量添加することもできる。なお、アルカリ現像後は、通常、水洗する。
現像処理法としては、シャワー現像法、スプレー現像法、ディップ（浸漬）現像法、パドル（液盛り）現像法等を適用することができ、現像条件は、常温で５〜３００秒が好ましい。
現像処理を、例えば、温度２３℃、現像圧１ｋｇｆ／ｃｍ2 （ノズル径１ｍｍ）で吐出することによりシャワー現像を実施するときの未露光部の溶解時間は、従来のカラーフィルタ用感放射線性組成物の場合２０秒を越えるが、後述する実施例から明らかなように、本発明のカラーフィルタ用感放射線性組成物では２０秒以下で十分である。
このようにして作製されたカラーフィルタは、例えば、カラー液晶表示装置、カラー撮像管素子、カラーセンサー等に極めて有用である。
【発明の効果】
【００９７】
本発明のカラーフィルター用感放射線性組成物は、アルカリ溶解性が著しく改善されたことにより、現像時に未露光部の基板上および遮光層上に残渣や地汚れを生じることがなく、かつタクトタイム短縮にも対応でき、高精細で高品質の画素を高効率に形成することができる。
したがって、本発明のカラーフィルター用感放射線性組成物は、電子工業分野におけるカラー液晶表示装置用カラーフィルターや固体撮像素子の色分解用カラーフィルターを始めとする各種のカラーフィルターの作製に極めて好適に使用することができる。
【実施例】
【００９８】
比較例１
（Ａ）着色剤としてC.I.ピグメントグリーン３６／C.I.ピグメントイエロー１５０／C.I.ピグメントイエロー１３８＝５０／３５／１５（重量比）混合物１００重量部、分散剤としてＢＹＫ−２００１を１０重量部、アルカリ可溶性樹脂としてＮ−フェニルマレイミド／メタクリル酸／スチレン／ベンジルメタクリレート＝３０／２０／２０／３０（重量％）共重合体５０重量部、（Ｃ）多官能性モノマーとしてジペンタエリスリトールヘキサアクリレート４０重量部、（Ｄ）光重合開始剤として２−ベンジル−２−ジメチルアミノ−１−（４−モルフォリノフェニル）ブタン−１−オン３０重量部、溶剤として３−エトキシプロピオン酸エチル１，５００重量部を混合して、感放射線性組成物の液状組成物を調製した。
この液状組成物を、表面にナトリウムイオンの溶出を防止するＳｉＯ2 膜が形成されたソーダガラス基板表面上に、スピンコーターを用いて塗布したのち、９０℃で４分間プレベークを行って、膜厚１．３μｍの塗膜を形成した。その後、この基板を室温に冷却したのち、高圧水銀ランプを用い、フォトマスクを介して、塗膜に波長３６５ｎｍの紫外線を２，０００Ｊ／ｍ2 の露光量で露光した。その後、露光後の塗膜に２３℃の０．０４重量％水酸化カリウム水溶液を１ｋｇｆ／ｃｍ2 の現像圧（ノズル径１ｍｍ）で吐出することによりシャワー現像を行った。
その結果、未露光部が完全に溶解するまでに要した時間は２５秒であった。
【００９９】
実施例１
比較例１におけるアルカリ可溶性樹脂５０重量部に代えて、アルカリ可溶性樹脂（Ｂ１）としてＮ−ｐ−ヒドロキシフェニルマレイミド／メタクリル酸／スチレン／ベンジルメタクリレート＝３０／２０／２０／３０（重量％）共重合体５０重量部を用いた以外は、比較例１と同様にして、感放射線性組成物の液状組成物を調製した。
この液状組成物を用い、比較例１と同様にして、塗布、プレベーク、露光および現像を行った。
その結果、未露光部が完全に溶解するまでに要した時間は１９秒であった。
【０１００】
実施例２
（Ａ）着色剤としてC.I.ピグメントレッド２５４／C.I.ピグメントレッド１７７＝９０／１０（重量比）混合物８０重量部、分散剤としてＢＹＫ−１６５を８重量部、アルカリ可溶性樹脂（Ｂ３）としてＮ−ｐ−ヒドロキシフェニルメタクリルアミド／メタクリル酸／スチレン／ベンジルメタクリレート＝３５／２０／２０／２５（重量％）共重合体４０重量部、（Ｃ）多官能性モノマーとしてジペンタエリスリトールヘキサアクリレート５０重量部、（Ｄ）光重合開始剤として２−ベンジル−２−ジメチルアミノ−１−（４−モルフォリノフェニル）ブタン−１−オン３０重量部、溶剤としてプロピレングリコールモノメチルエーテルアセテート１，３００重量部を混合して、感放射線性組成物の液状組成物を調製した。
この液状組成物を用い、比較例１と同様にして、塗布、プレベーク、露光および現像を行った。
その結果、未露光部が完全に溶解するまでに要した時間は１７秒であった。
【０１０１】
実施例３
（Ａ）着色剤としてC.I.ピグメントブルー１５：６／C.I.ピグメントバイオレット２３＝９５／５（重量比）混合物９０重量部、分散剤としてＢＹＫ−２００１を１５重量部、アルカリ可溶性樹脂（Ｂ３）としてＮ−ｐ−ヒドロキシフェニルメタクリレート／メタクリル酸／スチレン／ベンジルメタクリレート／グリセロールメタクリレ−ト＝２５／２０／２０／２０／１５（重量％）共重合体５０重量部、（Ｃ）多官能性モノマーとしてジペンタエリスリトールヘキサアクリレート５０重量部、（Ｄ）光重合開始剤として２−ベンジル−２−ジメチルアミノ−１−（４−モルフォリノフェニル）ブタン−１−オン３０重量部、溶剤としてプロピレングリコールモノメチルエーテルアセテート１，５００重量部を混合して、感放射線性組成物の液状組成物を調製した。
この液状組成物を用い、比較例１と同様にして、塗布、プレベーク、露光および現像を行った。
その結果、未露光部が完全に溶解するまでに要した時間は１５秒であった。
【０１０２】
実施例４
（Ａ）着色剤としてC.I.ピグメントグリーン３６／C.I.ピグメントイエロー１５０＝５０／５０（重量比）混合物１００重量部、分散剤としてＢＹＫ−１７０を１５重量部、アルカリ可溶性樹脂（Ｂ３）としてＮ−ｐ−カルボキシフェニルマレイミド／メタクリル酸／２−メタクリロイロキシエチルこはく酸／スチレン／ベンジルメタクリレート＝３０／２０／１０／２０／２０（重量％）共重合体５０重量部、（Ｃ）多官能性モノマーとしてジペンタエリスリトールヘキサアクリレート６０重量部、（Ｄ）光重合開始剤として２−ベンジル−２−ジメチルアミノ−１−（４−モルフォリノフェニル）ブタン−１−オン３０重量部、溶剤として３−エトキシプロピオン酸エチル１，２００重量部を混合して、感放射線性組成物の液状組成物を調製した。
この液状組成物を用い、比較例１と同様にして、塗布、プレベーク、露光および現像を行った。
その結果、未露光部が完全に溶解するまでに要した時間は１２秒であった。
【０１０３】
実施例５
（Ａ）着色剤としてC.I.ピグメントブルー１５：６を１００重量部、分散剤としてＢＹＫ−２０００を１５重量部、アルカリ可溶性樹脂（Ｂ３）としてＮ−２，４−ジメチル−６−ヒドロキシフェニルマレイミド／メタクリル酸／スチレン／ベンジルメタクリレート＝３５／２０／２５／２０（重量％）共重合体５０重量部、（Ｃ）多官能性モノマーとしてジペンタエリスリトールヘキサアクリレート７０重量部、（Ｄ）光重合開始剤として２−メチル−１−（４−メチルチオフェニル）−２−モルフォリノプロパン−１−オン／４，４’−ビス（ジエチルアミノ）ベンゾフェノン＝２０／１０（重量比）混合物３０重量部、溶剤として３−エトキシプロピオン酸エチル７００重量部とプロピレングリコールモノメチルエーテル７００重量部を混合して、感放射線性組成物の液状組成物を調製した。  この液状組成物を用い、比較例１と同様にして、塗布、プレベーク、露光および現像を行った。
その結果、未露光部が完全に溶解するまでに要した時間は１９秒であった。
【０１０４】
実施例６
（Ａ）着色剤としてC.I.ピグメントレッド２５４／C.I.ピグメントイエロー１３９＝８０／２０（重量比）混合物９０重量部、分散剤としてＥＦＫＡ−４７を２０重量部、アルカリ可溶性樹脂（Ｂ３）としてＮ−（３，５−ジメチル−６−ヒドロキシフェニル）マレイミド／メタクリル酸／スチレン／ベンジルメタクリレート／グリセロールメタクリレート＝３０／２０／１５／２０／１５（重量％）共重合体５０重量部、（Ｃ）多官能性モノマーとしてジペンタエリスリトールヘキサアクリレート７０重量部、（Ｄ）光重合開始剤として２−ベンジル−２−ジメチルアミノ−１−（４−モルフォリノフェニル）ブタン−１−オン３０重量部、溶剤としてプロピレングリコールモノメチルエーテルアセテート１，５００重量部を混合し、感放射線性組成物の液状組成物を調製した。
この液状組成物を用い、比較例１と同様にして、塗布、プレベーク、露光および現像を行った。
その結果、未露光部が完全に溶解するまでに要した時間は１７秒であった。
【０１０５】
実施例７
（Ａ）着色剤としてC.I.ピグメントグリーン３６／C.I.ピグメントイエロー１５０／C.I.ピグメントイエロー１３８＝７０／１５／１５（重量比）混合物１１０重量部、分散剤としてＢＹＫ−１６１を１５重量部、アルカリ可溶性樹脂（Ｂ３）としてＮ−ｐ−ヒドロキシシクロヘキシルマレイミド／メタクリル酸／ω−カルボキシポリカプロラクトンモノメタクリレート／スチレン／ベンジルメタクリレート＝３０／２０／１０／２０／２０（重量％）共重合体６０重量部、（Ｃ）多官能性モノマーとしてジペンタエリスリトールヘキサアクリレート７０重量部、（Ｄ）光重合開始剤として２−ベンジル−２−ジメチルアミノ−１−（４−モルフォリノフェニル）ブタン−１−オン３０重量部、溶剤としてプロピレングリコールモノメチルエーテルアセテート１，５００重量部を混合し、感放射線性組成物の液状組成物を調製した。
この液状組成物を用い、比較例１と同様にして、塗布、プレベーク、露光および現像を行った。
その結果、未露光部が完全に溶解するまでに要した時間は１９秒であった。
【０１０６】
実施例８
（Ａ）着色剤としてC.I.ピグメントグリーン３６／C.I.ピグメントイエロー１５０／C.I.ピグメントイエロー１３８＝７０／１５／１５（重量比）混合物１１０重量部、分散剤としてＢＹＫ−１６１を１５重量部、アルカリ可溶性樹脂（Ｂ３）としてＮ−ｐ−カルボキシシクロヘキシルマレイミド／メタクリル酸／スチレン／ベンジルメタクリレート＝３５／２０／２５／２０（重量％）共重合体６０重量部、（Ｃ）多官能性モノマーとしてジペンタエリスリトールヘキサアクリレート６０重量部、（Ｄ）光重合開始剤として２−ベンジル−２−ジメチルアミノ−１−（４−モルフォリノフェニル）ブタン−１−オン３０重量部、溶剤としてプロピレングリコールモノメチルエーテルアセテート１，５００重量部を混合して、感放射線性組成物の液状組成物を調製した。
この液状組成物を用い、比較例１と同様にして、塗布、プレベーク、露光および現像を行った。
その結果、未露光部が完全に溶解するまでに要した時間は１１秒であった。
【０１０７】
実施例９
（Ａ）着色剤としてC.I.ピグメントレッド２２４／C.I.ピグメントレッド１７７／C.I.ピグメントイエロー１３９＝４５／３５／２０（重量比）混合物８０重量部、分散剤としてＢＹＫ−２００１を１０重量部、アルカリ可溶性樹脂（Ｂ１）としてＮ−ｏ−ヒドロキシフェニルマレイミド／メタクリル酸／ω−カルボキシポリカプロラクトンモノメタクリレート／スチレン／ベンジルメタクリレート＝２５／２０／１０／２５／２０（重量％）共重合体６０重量部、（Ｃ）多官能性モノマーとしてジペンタエリスリトールヘキサアクリレート６０重量部、（Ｄ）光重合開始剤として２−ベンジル−２−ジメチルアミノ−１−（４−モルフォリノフェニル）ブタン−１−オン３０重量部、溶剤としてプロピレングリコールモノメチルエーテルアセテート１，５００重量部を混合して、感放射線性組成物の液状組成物を調製した。
この液状組成物を用い、比較例１と同様にして、塗布、プレベーク、露光および現像を行った。
その結果、未露光部が完全に溶解するまでに要した時間は１４秒であった。
【０１０８】
実施例１０
（Ａ）着色剤としてC.I.ピグメントレッド２２４／C.I.ピグメントレッド１７７／C.I.ピグメントイエロー１３９＝４５／３５／２０（重量比）混合物８０重量部、分散剤としてＢＹＫ−２００１を１０重量部、アルカリ可溶性樹脂（Ｂ１）としてＮ−ｍ−ヒドロキシフェニルマレイミド／メタクリル酸／スチレン／ベンジルメタクリレート／＝３５／２０／２５／２０（重量％）共重合体５０重量部、（Ｃ）多官能性モノマーとしてジペンタエリスリトールヘキサアクリレート６０重量部、（Ｄ）光重合開始剤として２−ベンジル−２−ジメチルアミノ−１−（４−モルフォリノフェニル）ブタン−１−オン３０重量部、溶剤としてプロピレングリコールモノメチルエーテルアセテート１，５００重量部を混合し、感放射線性組成物の液状組成物を調製した。
この液状組成物を用い、比較例１と同様にして、塗布、プレベーク、露光および現像を行った。
その結果、未露光部が完全に溶解するまでに要した時間は１８秒であった。
【０１０９】
実施例１１
（Ａ）着色剤としてC.I.ピグメントレッド２５４／C.I.ピグメントレッド１７７＝８０／２０（重量比）混合物１００重量部、分散剤としてＢＹＫ−２００１を３０重量部、アルカリ可溶性樹脂（Ｂ１）としてＮ−ｐ−ヒドロキシフェニルマレイミド／メタクリル酸／スチレン／ベンジルメタクリレート＝３０／２０／２０／３０（重量％）共重合体８０重量部、（Ｃ）多官能性モノマーとしてジペンタエリスリトールヘキサアクリレート７０重量部、（Ｄ）光重合開始剤として２−ベンジル−２−ジメチルアミノ−１−（４−モルフォリノフェニル）ブタン−１−オン／２，２’−ビス（２，４−ジクロロフェニル）−４，４’，５，５’−テトラフェニル−１，２’−ビイミダゾール／４，４’−ビス（ジエチルアミノ）ベンゾフェノン／２−メルカプトベンゾチアゾール＝３０／２／２／１重量部、溶剤として３−エトキシプロピオン酸エチル６００重量部とプロピレングリコールモノメチルエーテルアセテート４００重量部を混合して、感放射線性組成物の液状組成物を調製した。
この液状組成物を用い、比較例１と同様にして、塗布、プレベーク、露光および現像を行った。
その結果、未露光部が完全に溶解するまでに要した時間は１８秒であった。
【０１１０】
実施例１２
（Ａ）着色剤としてC.I.ピグメントグリーン３６／C.I.ピグメントイエロー１５０＝５０／５０（重量比）混合物１２０重量部、分散剤としてＢＹＫ−２００１を３０重量部、アルカリ可溶性樹脂（Ｂ１）としてＮ−ｐ−ヒドロキシフェニルマレイミド／メタクリル酸／スチレン／ベンジルメタクリレート＝３０／２０／２０／３０（重量％）共重合体７０重量部、（Ｃ）多官能性モノマーとしてジペンタエリスリトールヘキサアクリレート８０重量部、（Ｄ）光重合開始剤として２−ベンジル−２−ジメチルアミノ−１−（４−モルフォリノフェニル）ブタン−１−オン／２，２’−ビス（２，４−ジクロロフェニル）−４，４’，５，５’−テトラフェニル−１，２’−ビイミダゾール／４，４’−ビス（ジエチルアミノ）ベンゾフェノン／２−メルカプトベンゾチアゾール＝３５／２／２／１重量部、溶剤として３−メトキシブチルアセテート５４０重量部とプロピレングリコールモノメチルエーテルアセテート３６０重量部を混合して、感放射線性組成物の液状組成物を調製した。
この液状組成物を用い、比較例１と同様にして、塗布、プレベーク、露光および現像を行った。
その結果、未露光部が完全に溶解するまでに要した時間は１９秒であった。
【０１１１】
実施例１３
（Ａ）着色剤としてC.I.ピグメントブルー１５：６／C.I.ピグメントバイオレット２３＝９５／５（重量比）混合物９０重量部、分散剤としてＢＹＫ−２００１を２５重量部、アルカリ可溶性樹脂（Ｂ１）としてＮ−ｐ−ヒドロキシフェニルマレイミド／メタクリル酸／スチレン／ベンジルメタクリレート＝３０／２０／２０／３０（重量％）共重合体６０重量部、（Ｃ）多官能性モノマーとしてジペンタエリスリトールヘキサアクリレート９０重量部、（Ｄ）光重合開始剤として２−メチル−１−（４−メチルチオフェニル）−２−モルフォリノプロパン−１−オン／２，２’−ビス（２，４−ジクロロフェニル）−４，４’，５，５’−テトラフェニル−１，２’−ビイミダゾール／４，４’−ビス（ジエチルアミノ）ベンゾフェノン／２−メルカプトベンゾチアゾール＝３０／２／６／２重量部、溶剤として３−メトキシブチルアセテート５４０重量部とプロピレングリコールモノメチルエーテルアセテート３６０重量部を混合して、感放射線性組成物の液状組成物を調製した。
この液状組成物を用い、比較例１と同様にして、塗布、プレベーク、露光および現像を行った。
その結果、未露光部が完全に溶解するまでに要した時間は１６秒であった。
【０１１２】
実施例１４
（Ａ）着色剤としてC.I.ピグメントレッド２５４／C.I.ピグメントイエロー１３９＝８５／１５（重量比）混合物１１０重量部、分散剤としてＢＹＫ−２００１を３０重量部、アルカリ可溶性樹脂（Ｂ３）としてＮ−ｐ−ヒドロキシフェニルメタクリルアミド／メタクリル酸／スチレン／ベンジルメタクリレート＝３５／２０／２０／２５（重量％）共重合体７５重量部、（Ｃ）多官能性モノマーとしてジペンタエリスリトールヘキサアクリレート７５重量部、（Ｄ）光重合開始剤として２−ベンジル−２−ジメチルアミノ−１−（４−モルフォリノフェニル）ブタン−１−オン／２，２’−ビス（２，４−ジクロロフェニル）−４，４’，５，５’−テトラフェニル−１，２’−ビイミダゾール／４，４’−ビス（ジエチルアミノ）ベンゾフェノン／２−メルカプトベンゾチアゾール＝３０／３／４／２重量部、溶剤として３−エトキシプロピオン酸エチル５５０重量部とプロピレングリコールモノメチルエーテルアセテート５５０重量部を混合して、感放射線性組成物の液状組成物を調製した。
この液状組成物を用い、比較例１と同様にして、塗布、プレベーク、露光および現像を行った。
その結果、未露光部が完全に溶解するまでに要した時間は１５秒であった。
【０１１３】
実施例１５
（Ａ）着色剤としてC.I.ピグメントグリーン３６／C.I.ピグメントイエロー１３８＝５０／５０（重量比）混合物１２０重量部、分散剤としてＢＹＫ−２００１を３０重量部、アルカリ可溶性樹脂（Ｂ３）としてＮ−ｐ−ヒドロキシフェニルメタクリルアミド／メタクリル酸／スチレン／ベンジルメタクリレート＝３５／２０／２０／２５（重量％）共重合体７０重量部、（Ｃ）多官能性モノマーとしてジペンタエリスリトールヘキサアクリレート８０重量部、（Ｄ）光重合開始剤として２−ベンジル−２−ジメチルアミノ−１−（４−モルフォリノフェニル）ブタン−１−オン／２，２’−ビス（２，４−ジクロロフェニル）−４，４’，５，５’−テトラフェニル−１，２’−ビイミダゾール／４，４’−ビス（ジエチルアミノ）ベンゾフェノン／２−メルカプトベンゾチアゾール＝３５／３／３／２重量部、溶剤として３−メトキシブチルアセテート４００重量部とプロピレングリコールモノメチルエーテルアセテート６００重量部を混合して、感放射線性組成物の液状組成物を調製した。
この液状組成物を用い、比較例１と同様にして、塗布、プレベーク、露光および現像を行った。
その結果、未露光部が完全に溶解するまでに要した時間は１７秒であった。
【０１１４】
実施例１６
（Ａ）着色剤としてC.I.ピグメントブルー１５：６を８０重量部、分散剤としてＢＹＫ−２００１を２５重量部、アルカリ可溶性樹脂（Ｂ３）としてＮ−ｐ−ヒドロキシフェニルメタクリルアミド／メタクリル酸／スチレン／ベンジルメタクリレート＝３５／２０／２０／２５（重量％）共重合体６０重量部、（Ｃ）多官能性モノマーとしてジペンタエリスリトールヘキサアクリレート９０重量部、（Ｄ）光重合開始剤として２−メチル−１−（４−メチルチオフェニル）−２−モルフォリノプロパン−１−オン／２，２’−ビス（２，４−ジクロロフェニル）−４，４’，５，５’−テトラフェニル−１，２’−ビイミダゾール／４，４’−ビス（ジエチルアミノ）ベンゾフェノン／２−メルカプトベンゾチアゾール＝２０／３／６／１重量部、溶剤として３−エトキシプロピオン酸エチル４５０重量部とプロピレングリコールモノメチルエーテルアセテート４５０重量部を混合して、感放射線性組成物の液状組成物を調製した。
この液状組成物を用い、比較例１と同様にして、塗布、プレベーク、露光および現像を行った。
その結果、未露光部が完全に溶解するまでに要した時間は１４秒であった。